(57)【特許請求の範囲】
【請求項１】
フロント側偏光子、リア側偏光子、フロント側偏光子とリア側偏光子との間に配置される液晶層、及び該液晶層とリア側偏光子との間に配置されるカラーフィルタ層を有し、前記リア側偏光子と前記カラーフィルタ層との間に配置される１層又は２層以上の位相差層から構成されたリア側位相差領域（以下、リア側偏光子とカラーフィルタ層との間に配置される１層又は２層以上の位相差層の全体を「リア側位相差領域」という）；及び
前記フロント側偏光子と前記液晶層との間に配置される１層又は２層以上の位相差層から構成されたフロント側位相差領域（以下、フロント側偏光子と液晶層との間に配置される１層又は２層以上の位相差層の全体を「フロント側位相差領域」という）を有する液晶表示装置であって、
前記リア側位相差領域が、光学的に異方性を有する１枚又は２枚以上のポリマーフィルムからなり、下記式（II）
（II）：｜Ｒｔｈ（５５０）｜≦１００ｎｍ
但し、Ｒｔｈ（λ）は、波長λｎｍにおける厚み方向のレターデーション（ｎｍ）を意味する；を満足する第１の位相差層と、
傾斜方位と法線とを含む面内（入射面）において、該法線から傾斜方位に＋４０°傾いた方向から測定した波長５５０ｎｍにおけるレターデーションＲ２［＋４０°］と、該法線に対して逆に４０°傾いた方向から測定した波長５５０ｎｍにおけるレターデーションＲ２［−４０°］（但し、Ｒ２［−４０°］＜Ｒ２［＋４０°］とする）の比が、下記式（III）
（III）：１＜Ｒ２［＋４０°］／Ｒ２［−４０°］
を満足する第２の位相差層とから構成され；並びに
前記液晶層が、前記カラーフィルタ層を備えたアレイ基板であるリア側基板と、前記アレイ基板に対向して配置された対向基板であるフロント側基板とに挟持されていることを特徴とする液晶表示装置。
【請求項２】
前記第２の位相差層が、下記式（IIIａ）
（IIIａ）：３≦Ｒ２［＋４０°］／Ｒ２［−４０°］
を満足することを特徴とする請求項１に記載の液晶表示装置。
【請求項３】
前記第１の位相差層が、下記式（IV）
（IV）：０≦Ｒｅ（５５０）≦５００ｎｍ
を満足することを特徴とする請求項１または２に記載の液晶表示装置。
【請求項４】
前記フロント側位相差領域が、光学的に異方性を有する１枚又は２枚以上のポリマーフィルムからなり、下記式（V）及び（VI）
（V）：０≦Ｒｅ（５５０）≦５００ｎｍ
（VI）：−１００ｎｍ≦Ｒｔｈ（５５０）≦１０００ｎｍ
を満足する第３の位相差層から構成されることを特徴とする請求項１〜３のいずれか１項に記載の液晶表示装置。
【請求項５】
前記フロント側位相差領域が、光学的に異方性を有する１枚又は２枚以上のポリマーフィルムからなり、下記式（V）及び（VI）
（V）：０≦Ｒｅ（５５０）≦５００ｎｍ
（VI）：−１００ｎｍ≦Ｒｔｈ（５５０）≦１０００ｎｍ
を満足する第３の位相差層と、
傾斜方位と法線とを含む面内（入射面）において、該法線から傾斜方位に＋４０°傾いた方向から測定した波長５５０ｎｍにおけるレターデーションＲ４［＋４０°］と、該法線に対して逆に４０°傾いた方向から測定した波長５５０ｎｍにおけるレターデーションＲ４［−４０°］（但し、Ｒ４［−４０°］＜Ｒ４［＋４０°］とする）の比が、下記式（VII）
（VII）：１＜Ｒ４［＋４０°］／Ｒ４［−４０°］
但し、Ｒｅ（λ）は、波長λｎｍにおける面内レターデーション（ｎｍ）を意味する；を満足する第４の位相差層とから構成されることを特徴とする請求項１〜４のいずれか１項に記載の液晶表示装置。
【請求項６】
前記第４の位相差層が、下記式（VIIａ）
（VIIａ）：３≦Ｒ４［＋４０°］／Ｒ４［−４０°］
を満足することを特徴とする請求項５に記載の液晶表示装置。
【請求項７】
前記液晶層が、電圧無印加時において基板面に平行に、且つ基板間のツイスト角４５°〜１３５°で配向するＴＮ型液晶表示装置であり；
前記第３の位相差層が、下記式（Va）及び（VIa）
(Va)： ０≦Ｒｅ（５５０）≦４００ｎｍ
(VIa)： −１００ｎｍ≦Ｒｔｈ（５５０）≦３００ｎｍ
を満足することを特徴とする請求項１〜６のいずれか１項に記載の液晶表示装置。
【請求項８】
前記液晶層が、電圧無印加時において基板面に平行に、且つ基板間のツイスト角９０°で配向するＴＮ型液晶表示装置であり；
前記第３の位相差層が、下記式（Vb）及び（VIb）
(Vb)： ０≦Ｒｅ（５５０）≦３００ｎｍ
(VIb)： ５０ｎｍ≦Ｒｔｈ（５５０）≦３００ｎｍ
を満足することを特徴とする請求項７に記載の液晶表示装置。
【請求項９】
前記液晶層が、電圧無印加時において基板面に平行に、且つ基板間のツイスト角０°〜４５°で配向する液晶表示装置であり；
前記第３の位相差層が、下記式（Vc）及び（VIc）
(Vc)： ７０ｎｍ＜Ｒｅ（５５０）≦４００ｎｍ
(VIc)： −１００ｎｍ≦Ｒｔｈ（５５０）≦２５０ｎｍ
を満足することを特徴とする請求項１〜６のいずれか１項に記載の液晶表示装置。
【請求項１０】
前記液晶層が、電圧無印加時において基板面に平行に、且つ基板間でベンド配向する液晶表示装置であり；
前記第３の位相差層が、下記式（Vd）及び（VId）
(Vd)： ０≦Ｒｅ（５５０）≦１００ｎｍ
(VId)： ２００ｎｍ≦Ｒｔｈ（５５０）≦１０００ｎｍ
を満足することを特徴とする請求項１〜６のいずれか１項に記載の液晶表示装置。
【請求項１１】
前記アレイ基板が、前記カラーフィルタ層を備えた画素を区画するブラックマトリクスを有するアレイ基板であることを特徴とする請求項１〜１０のいずれか１項に記載の液晶表示装置。
【請求項１２】
前記第２の位相差層が、下記式４．３≦Ｒ２［＋４０°］／Ｒ２［−４０°］を満足することを特徴とする請求項１〜１１のいずれか１項に記載の液晶表示装置。
【発明の詳細な説明】
【技術分野】
【０００１】
本発明は、正面コントラストが改善された、ＴＮ(Twisted Nematic)型、ＥＣＢ（Electrically Controlled Birefringence）型、又はＯＣＢ（Optically Compensated Bend）型の液晶表示装置に関する。
【背景技術】
【０００２】
近年、種々のモードの液晶表示装置について、表示画像の法線方向におけるコントラスト（以下、「正面コントラスト（正面ＣＲ）」という）が急激に向上している。ＴＮ型、ＥＣＢ型及びＯＣＢ型液晶表示装置も同様である。これは、カラーフィルタの形成に用いられる顔料の粒径が微細化されたこと、ブラックマトリックスが細線化したこと、及びＴＦＴアレイが改善したこと等、によるものである。正面ＣＲは、カタログにも記載されるような、液晶表示装置の性能を如実に表す指標である。そのため、わずかでも正面ＣＲを改善するため、液晶表示装置に関する様々な部材の改良が検討されており、学会発表、論文及び特許公開公報等によって種々提案されている。ＴＮ型、ＥＣＢ型及びＯＣＢ型液晶表示装置についても、今後、益々、正面ＣＲの向上が進むであろう。
【０００３】
例えば、透過率を上げるための一手段として、カラーフィルタ・オン・アレイ（ＣＯＡ）構造がある（例えば、特許文献１、２及び３）。ＣＯＡ構造によれば、開口率を大きくすることができるので、白表示時の透過率を上げることができる。現在、環境問題に対する関心が高く、ＣＯＡ構造を採用して透過率を改善することは消費電力の軽減に寄与するものであり、環境の観点でも好ましい。
ところで、正面ＣＲは、白表示時及び黒表示時の２つの透過率（白輝度及び黒輝度）によって決定されるので、透過率を上昇するだけでは達成できない。白表示時の透過率を上昇できても、同時に黒表示時の透過率も上昇してしまうのでは、高ＣＲ化を達成することはできない。白表示時の透過率を改善可能な構造を採用して正面ＣＲを高めるためには、その構造を採用することによる黒透過率の上昇を抑制することが重要である。
【０００４】
一方、液晶表示装置については、正面ＣＲが高いことのみならず、斜め方向のＣＲ（以下、「視野角ＣＲ」という場合がある）も高いことが重要である。ＴＮ型又はＯＣＢ型液晶表示装置については、液晶セルを中心として、フロント側とリア側にそれぞれ等しい位相差フィルムを対称的に配置し、光学補償を達成している（例えば、特許文献４）。
従来、これらの位相差フィルムが正面ＣＲに与える影響としては、主に、位相差フィルムの軸ズレ及びヘイズによって正面ＣＲが低下するという観点から検討がなされ、これらの影響を軽減するための技術が種々提案されている。
【先行技術文献】
【特許文献】
【０００５】
【特許文献１】特開２００５−９９４９９号公報
【特許文献２】特開２００５−２５８００４号公報
【特許文献３】特開２００５−３７３３号公報
【特許文献４】特許第２５８７３９８号公報
【発明の概要】
【発明が解決しようとする課題】
【０００６】
本発明者が、ＴＮ型、ＥＣＢ型及びＯＣＢ型液晶表示装置にＣＯＡ構造を採用することによって正面ＣＲを改善することを試みたところ、正面ＣＲの改善が達成できないことがわかった。さらに検討した結果、その原因は、視野角補償のための位相差フィルムが存在することが一因であることがわかった。特に、リア側に大きな位相差を有する位相差フィルムが配置されたＴＮ型、ＥＣＢ型又はＯＣＢ型液晶表示装置において、ＣＯＡ構造を採用すると、正面ＣＲが改善されないばかりか、むしろ低下することがわかった。位相差フィルムを有するＴＮ型、ＥＣＢ型又はＯＣＢ型液晶表示装置において、ＣＯＡ構造を採用することの問題点については、本発明者が知る限りでは、従来なんら知られていなかったといえる。
即ち、本発明は、従来知られていなかった、位相差フィルムを有するＴＮ型、ＥＣＢ型及びＯＣＢ型液晶表示装置において、ＣＯＡ構造を採用することの問題点を解決することを課題とする。具体的には、本発明は、正面コントラストが改善された、ＣＯＡ構造のＴＮ型、ＥＣＢ型又はＯＣＢ型液晶表示装置を提供することを課題とする。
【課題を解決するための手段】
【０００７】
上記した通り、本発明者が検討した結果、ＣＯＡ構造を採用すると、開口率が拡大されるので白表示時の透過率は上昇するが、一方で黒表示時の光漏れも高くなってしまうことがわかった。特に、リア側に位相差が大きな位相差フィルムが配置されているＴＮ型、ＥＣＢ型又はＯＣＢ型液晶表示装置に、ＣＯＡ構造を採用すると、正面ＣＲが改善されないばかりか、ＣＯＡ構造を採用していないものより正面ＣＲがむしろ低下してしまうことがわかった。本発明者は、この問題を解決するために、種々検討した結果、リア側に配置される位相差フィルムの合計のＲｔｈが所定の範囲であると、ＣＯＡ構造を採用したＴＮ型、ＥＣＢ型又はＯＣＢ型液晶表示装置の正面ＣＲを格段に改善できるとの知見を得、本発明を完成するに至った。
【０００８】
即ち、上記課題を解決するための手段は以下の通りである。
［１］  フロント側偏光子、リア側偏光子、フロント側偏光子とリア側偏光子との間に配置される液晶層、及び該液晶層とリア側偏光子との間に配置されるカラーフィルタ層を有し、前記リア側偏光子と前記カラーフィルタ層との間に配置される１層又は２層以上の位相差層から構成されたリア側位相差領域（以下、リア側偏光子とカラーフィルタ層との間に配置される１層又は２層以上の位相差層の全体を「リア側位相差領域」という）；及び
前記フロント側偏光子と前記液晶層との間に配置される１層又は２層以上の位相差層から構成されたフロント側位相差領域（以下、フロント側偏光子と液晶層との間に配置される１層又は２層以上の位相差層の全体を「フロント側位相差領域」という）を有するＴＮ、ＥＣＢ又はＯＣＢ型の液晶表示装置であって、
前記リア側位相差領域が、光学的に異方性を有する１枚又は２枚以上のポリマーフィルムからなり、及び下記式（Ｉ）
（Ｉ）：  ｜Ｒｔｈ（５５０）｜≦１４０ｎｍ
但し、Ｒｔｈ（λ）は、波長λｎｍにおける厚み方向のレターデーション（ｎｍ）を意味する；を満足する第1の位相差層から構成され；並びに
前記液晶層が、前記カラーフィルタ層を備えたアレイ基板であるリア側基板と、前記アレイ基板に対向して配置された対向基板であるフロント側基板とに挟持されていることを特徴とするＴＮ、ＥＣＢ又はＯＣＢ型の液晶表示装置。
［２］  フロント側偏光子、リア側偏光子、フロント側偏光子とリア側偏光子との間に配置される液晶層、及び該液晶層とリア側偏光子との間に配置されるカラーフィルタ層を有し、前記リア側偏光子と前記カラーフィルタ層との間に配置される１層又は２層以上の位相差層から構成されたリア側位相差領域（以下、リア側偏光子とカラーフィルタ層との間に配置される１層又は２層以上の位相差層の全体を「リア側位相差領域」という）；及び
前記フロント側偏光子と前記液晶層との間に配置される１層又は２層以上の位相差層から構成されたフロント側位相差領域（以下、フロント側偏光子と液晶層との間に配置される１層又は２層以上の位相差層の全体を「フロント側位相差領域」という）を有する液晶表示装置であって、
前記リア側位相差領域が、光学的に異方性を有する１枚又は２枚以上のポリマーフィルムからなり、下記式（II）
（II）：｜Ｒｔｈ（５５０）｜≦１００ｎｍ
を満足する第1の位相差層と、
傾斜方位と法線とを含む面内（入射面）において、該法線から傾斜方位に＋４０°傾いた方向から測定した波長５５０ｎｍにおけるレターデーションＲ２［＋４０°］と、該法線に対して逆に４０°傾いた方向から測定した波長５５０ｎｍにおけるレターデーションＲ２［−４０°］（但し、Ｒ２［−４０°］＜Ｒ２［＋４０°］とする）の比が、下記式（III）
（III）：１＜Ｒ２［＋４０°］／Ｒ２［−４０°］
但し、Ｒｅ（λ）は、波長λｎｍにおける面内レターデーション（ｎｍ）を意味する；を満足する第２の位相差層とから構成され；並びに
前記液晶層が、前記カラーフィルタ層を備えたアレイ基板であるリア側基板と、前記アレイ基板に対向して配置された対向基板であるフロント側基板とに挟持されていることを特徴とする液晶表示装置。
【０００９】
［３］  前記第２の位相差層が、下記式（IIIａ）
（IIIａ）：３≦Ｒ２［＋４０°］／Ｒ２［−４０°］
を満足することを特徴とする［２］の液晶表示装置。
［４］  前記第１の位相差層が、下記式（IV）
（IV）：０≦Ｒｅ（５５０）≦５００ｎｍ
を満足することを特徴とする［１］〜［３］のいずれかの液晶表示装置。
［５］  前記フロント側位相差領域が、光学的に異方性を有する１枚又は２枚以上のポリマーフィルムからなり、下記式（V）及び（VI）
（V）：０≦Ｒｅ（５５０）≦５００ｎｍ
（VI）：−１００ｎｍ≦Ｒｔｈ（５５０）≦１０００ｎｍ
を満足する第３の位相差層から構成されることを特徴とする［１］〜［４］のいずれかの液晶表示装置。
［６］  前記フロント側位相差領域が、光学的に異方性を有する１枚又は２枚以上のポリマーフィルムからなり、下記式（V）及び（VI）
（V）：０≦Ｒｅ（５５０）≦５００ｎｍ
（VI）：−１００ｎｍ≦Ｒｔｈ（５５０）≦１０００ｎｍ
を満足する第３の位相差層と、
傾斜方位と法線とを含む面内（入射面）において、該法線から傾斜方位に＋４０°傾いた方向から測定した波長５５０ｎｍにおけるレターデーションＲ４［＋４０°］と、該法線に対して逆に４０°傾いた方向から測定した波長５５０ｎｍにおけるレターデーションＲ４［−４０°］（但し、Ｒ４［−４０°］＜Ｒ４［＋４０°］とする）の比が、下記式（VII）
（VII）：１＜Ｒ４［＋４０°］／Ｒ４［−４０°］
但し、Ｒｅ（λ）は、波長λｎｍにおける面内レターデーション（ｎｍ）を意味する；を満足する第４の位相差層とから構成されることを特徴とする［１］〜［４］のいずれかの液晶表示装置。
［７］  前記第４の位相差層が、下記式（VIIａ）
（VIIａ）：３≦Ｒ４［＋４０°］／Ｒ４［−４０°］
を満足することを特徴とする［６］の液晶表示装置。
［８］  前記液晶層が、電圧無印加時において基板面に平行に、且つ基板間のツイスト角４５°〜１３５°で配向するＴＮ型液晶表示装置であり；
前記第３の位相差層が、下記式（Va）及び（VIa）
(Va)：  ０≦Ｒｅ（５５０）≦４００ｎｍ
(VIa)：  −１００ｎｍ≦Ｒｔｈ（５５０）≦３００ｎｍ
を満足することを特徴とする［１］〜［７］のいずれかの液晶表示装置。
［９］  前記液晶層が、電圧無印加時において基板面に平行に、且つ基板間のツイスト角９０°で配向するＴＮ型液晶表示装置であり；
前記第３の位相差層が、下記式（Vb）及び（VIb）
(Vb)：  ０≦Ｒｅ（５５０）≦３００ｎｍ
(VIb)：  ５０ｎｍ≦Ｒｔｈ（５５０）≦３００ｎｍ
を満足することを特徴とする［８］の液晶表示装置。
［１０］  前記液晶層が、電圧無印加時において基板面に平行に、且つ基板間のツイスト角０°〜４５°で配向する液晶表示装置であり；
前記第３の位相差層が、下記式（Vc）及び（VIc）
(Vc)：  ７０ｎｍ＜Ｒｅ（５５０）≦４００ｎｍ
(VIc)：  −１００ｎｍ≦Ｒｔｈ（５５０）≦２５０ｎｍ
を満足することを特徴とする［１］〜［７］のいずれかの液晶表示装置。
［１１］  前記液晶層が、電圧無印加時において基板面に平行に、且つ基板間でベンド配向する液晶表示装置であり；
前記第３の位相差層が、下記式（Vd）及び（VId）
(Vd)：  ０≦Ｒｅ（５５０）≦１００ｎｍ
(VId)：  ２００ｎｍ≦Ｒｔｈ（５５０）≦１０００ｎｍ
を満足することを特徴とする［１］〜［７］のいずれかの液晶表示装置。
［１２］  前記アレイ基板が、前記カラーフィルタ層を備えた画素を区画するブラックマトリクスを有するアレイ基板であることを特徴とする［１］〜［１１］のいずれかの液晶表示装置。
【発明の効果】
【００１０】
本発明によれば、正面コントラストが高い、ＣＯＡ構造のＴＮ型、ＥＣＢ型及びＯＣＢ型液晶表示装置を提供することができる。
【図面の簡単な説明】
【００１１】
【図１】本発明の液晶表示装置の一例の断面模式図である。
【図２】本発明の作用を説明するために用いた模式図である。
【図３】参照のために用いた、従来の一般的な液晶セルの作用を説明するために用いた模式図である。
【図４】第２及び第４の位相差層の光学特性を説明するために用いた模式図である。
【発明を実施するための形態】
【００１２】
以下、本発明について詳細に説明する。なお、本明細書において「〜」を用いて表される数値範囲は、「〜」の前後に記載される数値を下限値及び上限値として含む範囲を意味する。
まず、本明細書で用いられる用語について、説明する。
（レターデーション、Ｒｅ及びＲｔｈ）
本明細書において、Ｒｅ（λ）及びＲｔｈ（λ）は各々、波長λにおける面内のレターデーション（ｎｍ）及び厚さ方向のレターデーション（ｎｍ）を表す。Ｒｅ（λ）はＫＯＢＲＡ  ２１ＡＤＨ又はＷＲ（王子計測機器（株）製）において波長λｎｍの光をフィルム法線方向に入射させて測定される。測定波長λｎｍの選択にあたっては、波長選択フィルターをマニュアルで交換するか、または測定値をプログラム等で変換して測定することができる。
測定されるフィルム等のサンプルが１軸又は２軸の屈折率楕円体で表されるものである場合には、以下の方法によりＲｔｈ（λ）は算出される。
Ｒｔｈ（λ）は前記Ｒｅ（λ）を、面内の遅相軸（ＫＯＢＲＡ  ２１ＡＤＨ又はＷＲにより判断される）を傾斜軸（回転軸）として（遅相軸がない場合にはフィルム面内の任意の方向を回転軸とする）のフィルム法線方向に対して法線方向から片側５０度まで１０度ステップで各々その傾斜した方向から波長λｎｍの光を入射させて全部で６点測定し、その測定されたレターデーション値と平均屈折率の仮定値及び入力された膜厚値を基にＫＯＢＲＡ  ２１ＡＤＨ又はＷＲが算出する。
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ  ２１ＡＤＨ又はＷＲが算出する。
尚、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値及び入力された膜厚値を基に、以下の式（Ｘ）及び式（ＸＩ）よりＲｔｈを算出することもできる。
【００１３】
【数１】
0005632605.tif 000002
注記：上記のＲ［(］は法線方向から角度θ傾斜した方向におけるレターデーション値をあらわす。また、式中、ｎｘは面内における遅相軸方向の屈折率を表し、ｎｙは面内においてｎｘに直交する方向の屈折率を表し、ｎｚはｎｘ及びｎｙに直交する方向の屈折率を表す。ｄは膜厚を表す。
【００１４】
測定されるフィルムが１軸や２軸の屈折率楕円体で表現できないもの、いわゆる光学軸（ｏｐｔｉｃ  ａｘｉｓ）がないフィルムの場合には、以下の方法によりＲｔｈ（λ）は算出される。
Ｒｔｈ（λ）は前記Ｒｅ（λ）を、面内の遅相軸（ＫＯＢＲＡ  ２１ＡＤＨ又はＷＲにより判断される）を傾斜軸（回転軸）としてフィルム法線方向に対して−５０度から＋５０度まで１０度ステップで各々その傾斜した方向から波長λｎｍの光を入射させて１１点測定し、その測定されたレターデーション値と平均屈折率の仮定値及び入力された膜厚値を基にＫＯＢＲＡ  ２１ＡＤＨ又はＷＲが算出する。
上記の測定において、平均屈折率の仮定値は、ポリマーハンドブック（ＪＯＨＮ  ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：
セルロースアシレート（１．４８）、シクロオレフィンポリマー（１．５２）、ポリカーボネート（１．５９）、ポリメチルメタクリレート（１．４９）、ポリスチレン（１．５９）である。
これら平均屈折率の仮定値と膜厚を入力することで、ＫＯＢＲＡ  ２１ＡＤＨ又はＷＲはｎｘ、ｎｙ、ｎｚを算出する。この算出されたｎｘ，ｎｙ，ｎｚよりＮｚ＝（ｎｘ−ｎｚ）／（ｎｘ−ｎｙ）が更に算出される。
【００１５】
また、本明細書では、Ｒｅ（４５０）、Ｒｅ（５５０）、Ｒｅ（６５０）、Ｒｔｈ（４５０）、Ｒｔｈ（５５０）、Ｒｔｈ（６５０）等のＲｅ(λ)及びＲｔｈ（λ）の値は、測定装置により、３以上の異なる波長（例としてλ＝４７９．２、５４６．３、６３２．８、７４５．３ｎｍ）についてＲｅ及びＲｔｈをそれぞれ測定し、それらの値から算出するものとする。具体的には、それらの測定値をコーシーの式（第３項まで、Ｒｅ＝Ａ＋Ｂ／λ2＋Ｃ／λ4）にて近似して、値Ａ、Ｂ及びＣをそれぞれ求める。以上より波長λにおけるＲｅ、Ｒｔｈをプロットし直し、そこから各波長λのＲｅ（λ）およびＲｔｈ（λ）をそれぞれ求めることができる。
【００１６】
本明細書において、位相差フィルム等の「遅相軸」は、屈折率が最大となる方向を意味する。また、「可視光領域」とは、３８０ｎｍ〜７８０ｎｍのことをいう。また、本明細書では、測定波長について特に付記がない場合は、測定波長は５５０ｎｍである。
また、本明細書において、位相差領域、位相差フィルム、及び液晶層等の各部材の光学特性を示す数値、数値範囲、及び定性的な表現（例えば、「同等」、「等しい」等の表現）については、液晶表示装置やそれに用いられる部材について一般的に許容される誤差を含む数値、数値範囲及び性質を示していると解釈されるものとする。
【００１７】
本明細書において、液晶層や位相差層等の光学部材の光学的軸の角度（例えば「４５°」等の角度）、及びその関係（例えば「直交」、「平行」、及び「４５°で交差」等）については、液晶表示装置の技術分野において許容される誤差の範囲を含むものとする。例えば、厳密な角度±５°未満の範囲内であることなどを意味し、厳密な角度との誤差は、４°未満であることが好ましく、３°未満であることがより好ましい。また、ＴＮ型、ＥＣＢ型及びＯＣＢ型液晶表示装置においては、通常、液晶層にはプレチルトがあり、プレチルトはおおよそ１０°未満である。本明細書における、「液晶層」が「基板面と平行」とは、プレチルトによる傾斜は許容される誤差に含まれるものとする。
【００１８】
本明細書において、位相差フィルムとは、液晶セルと偏光子の間に配置された自己支持性のある膜を意味する。（レターデーションの大小は関係ない。）なお、位相差膜、位相差層、位相差フィルムは同義である。位相差領域は液晶セルと偏光子の間に配置された1
層または２層以上の位相差フィルムの総称である。
また、本明細書では、「フロント側」とは表示面側を意味し、「リア側」とはバックライト側を意味する。また、本明細書で「正面」とは、表示面に対する法線方向を意味し、「正面コントラスト（ＣＲ）」は、表示面の法線方向において測定される白輝度及び黒輝度から算出されるコントラストをいい、「視野角コントラスト（ＣＲ）」は、表示面の法線方向から傾斜した斜め方向（例えば、表示面に対して、方位角方向４５度、極角方向６０度で定義される方向）において測定される白輝度及び黒輝度から算出されるコントラストをいうものとする。
【００１９】
本発明は、ＣＯＡ構造を有するＴＮ型、ＥＣＢ型又はＯＣＢ型液晶表示装置に関する。本発明の液晶表示装置の一例の概略断面図を図１に示す。
図１に示す本発明のＴＮ型、ＥＣＢ型又はＯＣＢ型液晶表示装置は、フロント側偏光子２６、リア側偏光子２４、フロント側偏光子２６とリア側偏光子２４との間に配置される液晶層１０、液晶層１０とリア側偏光子２４との間に配置されるカラーフィルタ層１２、リア側偏光子２４とカラーフィルタ層１２との間に配置されるリア側位相差領域２０、及びフロント側偏光子２６と液晶層１０との間に配置されるフロント側位相差領域２２を有する。図１に示すＴＮ型、ＥＣＢ型又はＯＣＢ型液晶表示装置が有する液晶セルＬＣは、液晶層１０が、フロント側基板１８とリア側基板１６とによって挟持され、アレイ部材１４及びカラーフィルタ層１２が同一の基板、リア側基板１６、上に配置されている、ＣＯＡ構造の液晶セルである。また液晶セルＬＣは、ブラックマトリックス（図示せず）を有していてもよく、その位置はリア側基板１６上であっても、フロント側基板１８上であってもよい。
【００２０】
液晶層１０は、電圧無印加時にリア側基板１６、及びフロント側基板１８の面に平行に配向し、ねじれ配向の有無（即ちねじれ角の範囲）によって、ＴＮ型、ＥＣＢ型、及びＯＣＢ型のそれぞれに分類される。例えば、電圧無印加時に基板に対して平行に、且つねじれ配向している、具体的にはねじれ角が４５〜１３５°程度（一般的には９０°程度）で配向している態様は、ＴＮ型の態様であり、電圧無印加時に基板に対して平行に、且つねじれ配向していない、具体的にはねじれ角４５°未満で配向している態様は、ＥＣＢ型の態様である。また、電圧無印加時に基板面に平行に且つベンド配向している態様は、ＯＣＢ型の態様である。
【００２１】
本発明のＴＮ型、ＥＣＢ型又はＯＣＢ型液晶表示装置では、液晶セルＬＣのリア側に位置するリア側位相差領域２０が、低位相差であることに一つの特徴がある。
従来の液晶表示装置では、フロント側位相差領域の位相差及びリア側位相差領域の位相差については、視野角補償に必要な位相差が、それぞれ等しく割り当てられるのが一般的であった。しかし、近年、液晶セルについては、カラーフィルタ層のみを例にとっても、ＲＧＢ着色層の形成に利用される顔料の粒子径の微細化が進み、液晶セル中で生じる光の多重散乱が顕著に減少され、高コントラスト化が進んでいる。本発明者が鋭意検討した結果、かかる高コントラストの液晶セルでは、液晶セルに入射した際の偏光状態が散乱によって失われず、正面方向のコントラストに影響を与えることがわかった。なお、正面コントラストは黒表示時の光漏れに大きく依存する。黒表示時の輝度が低いほど、正面コントラストは高くなる。液晶セル外に配置される位相差フィルム等の位相差が、正面ＣＲに与える影響については、本発明者が知る限りでは、従来なんら検討されていなかったと言える。
【００２２】
通常、ＴＮ型、ＥＣＢ型又はＯＣＢ型液晶表示装置のバックライトユニットからは、指向性をもった光がリア側偏光子に入射するが、斜め方向から入射した光は、リア側の位相差フィルム等が配置されたリア側位相差領域のレタデーション（以後、Ｒｅｔリア）によって楕円偏光化される。その後、この楕円偏光化された光が、液晶セルに入射するが、本発明者が鋭意検討したところ、この楕円偏光化された光が、液晶セル中の各部材(液晶、カラーフィルタ、ブラックマトリックス、アレイ基板の構造、対向基板の突起構造、対向基板上の共通電極にスリットなど)に入射すると、各部材における散乱や回折などの光学現象によって、正面に散乱されてしまい、その結果、正面ＣＲが低下するとの知見が得られた。即ち、Ｒｅｔリアと液晶セルの各部材の光学現象との関係によって、正面ＣＲの低下量が決まることを、本発明者は見出した。この知見に基づき、さらに検討した結果、ＣＯＡ構造の液晶セルを有するＴＮ型、ＥＣＢ型又はＯＣＢ型液晶表示装置では、液晶セルに入射する前に光が通過するリア側位相差領域（図１中では２０）が、光学的に異方性を有する１枚又は２枚以上のポリマーフィルムからなる態様（以下、「第１の態様」という場合がある）では、下記式（Ｉ）
（Ｉ）：    ｜Ｒｔｈ（５５０）｜≦１４０ｎｍ
を満足することにより、また、他の態様として、リア側位相差領域（図１中では２０）が、光学的に異方性を有する１枚又は２枚以上のポリマーフィルムからなる第1の位相差層、並びにレターデーションの極角依存性が法線方向（極角０°）を中心に非対称性を持つ第２の位相差層からなる態様（以下、「第２の態様」という場合がある）では、第1の位相差層が下記式（II）、第２の位相差層が下記式（III）、
（II）：｜Ｒｔｈ（５５０）｜≦１００ｎｍ
（III）：１＜Ｒ２［＋４０°］／Ｒ２［−４０°］
（但し、Ｒ２［＋４０°］＞Ｒ２［−４０°］とする）
を満足することにより、顕著に正面ＣＲが改善されることを見出した。
光が液晶セルに入射する前に通過するリア側位相差領域全体の位相差が、第１の態様では、上記式（Ｉ）、又は第２の態様では、上記式（II）及び（III）を満足する限り、斜め方向から入射した光が、その後、液晶セル中のアレイ部材及びカラーフィルタ層で拡散もしくは回折等されて、法線方向に進む光となっても、黒表示時の正面方向の光漏れを過度に上昇させることなく、非ＣＯＡ構造の液晶セルを配置した一般的な構成のＴＮ型、ＥＣＢ型又はＯＣＢ型液晶表示装置と比較して、正面ＣＲを格段に改善することができる。
【００２３】
なお、式（III）(後述する式（VII）についても同様である)は、その傾斜方位と法線を含む面内において、前記法線から傾斜方位側へ４０°傾いた方向（入射方向１）から測定した、波長５５０ｎｍのレターデーションＲ［＋４０°］と、該法線に対して傾斜方位とは反対側へ４０°傾いた方向（入射方向２）から測定したＲ［−４０°］とから求められる。この光学特性は、光学的に異方性のポリマーフィルム１枚又は２枚以上からなる前記第１の位相差層では達成し得ない特性である。
ここで、本明細書において、「位相差層からθ°傾いた方向」とは、法線方向から傾斜方位にθ°だけ、層面方向に傾斜した方向と定義される。即ち、層面の法線方向は、傾斜角度０°の方向であり、層面内の任意の方向は、傾斜角度９０°の方向である。
【００２４】
図４は、Ｒ［＋４０°］及びＲ［−４０°］を測定する際の、位相差層の傾斜方位、入射面、及び入射方向の関係の一例を示す模式図である。Ｒ［＋４０°］及びＲ［−４０°］の測定は、入射方向１及び２のいずれであってもよく、Ｒ［＋４０°］＞Ｒ［−４０°］の関係を満足するように決定する。
本明細書において、位相差層のＲ［０°］＝Ｒｅ、Ｒ［＋４０°］及びＲ［−４０°］は、位相差層の下記傾斜方位と法線を含む面内において、該法線方向から測定した（傾斜角度０°での）波長５５０ｎｍにおけるレターデーション値、該法線に対して傾斜方位側へ４０°傾いた方向から測定した（傾斜角度４０度での）レターデーション値、及び該法線に対して傾斜方位とは反対側へ４０°傾いた方向から測定した（傾斜角度−４０度での）レターデーション値を意味する。また、本明細書では、Ｒ２［＋４０°］及びＲ２［−４０°］中の数字「２」は、第２の位相差層の特性であることを示すために付記している。すなわち、Ｒ２［＋４０°］及びＲ２［−４０°］は、第２の位相差層のＲ［＋４０°］及びＲ［−４０°］を示す。
同様に、後述するＲ４［＋４０°］及びＲ４［−４０°］中の数字「４」は、第４の位相差層の特性であることを示すために付記しており、Ｒ４［＋４０°］及びＲ４［−４０°］は、第４の位相差層のＲ［＋４０°］及びＲ［−４０°］を示す。
【００２５】
ここで、傾斜方位は、以下の方法で決定する。
（１）位相差層の面内の遅相軸方位を０°、位相差層の面内の進相軸方位を９０°とし、０°〜９０°の間で０．１°刻みで仮傾斜方位を設定する。
（２）各仮傾斜方位と位相差層の法線を含む面内においてＲ［＋４０°］とＲ［−４０°］を測定し、｜Ｒ［＋４０°］−Ｒ［−４０°］｜を求める。
（３）｜Ｒ［＋４０°］−Ｒ［−４０°］｜が最大となる方位を傾斜方位と決定する。
本明細書において、位相差層のＲｔｈは傾斜方位において、ＫＯＢＲＡ２１ＡＤＨ、又は、ＷＲが算出したものである。
また、Ｒｅ、Ｒ［＋４０°］及びＲ［−４０°］のバラツキは、以下の方法により測定することができる。位相差層（例えばフィルム）の中央部の互いに２ｍｍ以上離れた任意の１０点以上の位置でサンプリングを行い、上記方法でＲｅ、Ｒ［＋４０°］及びＲ［−４０°］を測定し、その最大値と最小値の差を、Ｒｅ、Ｒ［＋４０°］及びＲ［−４０°］のバラツキとする。また、本発明では上記１０点の平均値をＲｅ、Ｒ［＋４０°］、Ｒ［−４０°］とする。
さらに、遅相軸及び前述のＲｔｈのバラツキも同様に測定される。
【００２６】
Ｒ［＋４０°］／Ｒ［−４０°］は、レターデーションの極角依存性の非対称性の程度を示していて、この比が大きいほど、レターデーションの極角依存性の非対称性の程度も大きいことを意味する。本発明では、第２の位相差層として、レターデーションの極角依存性の非対称性の程度が大きな部材を用いることが好ましく、前記第２の位相差層が、
３≦Ｒ２［＋４０°］／Ｒ２［−４０°］
を満足しているのが好ましく、
５≦Ｒ２［＋４０°］／Ｒ２［−４０°］
を満足しているのがより好ましい。
【００２７】
図１に示す本発明の液晶表示装置が、従来の液晶表示装置と比較して、正面ＣＲが改善される理由は、図２及び図３に示す通りにまとめられる。図２は、図１に示す本発明の液晶表示装置、図３は、従来の非ＣＯＡ構造の液晶セルを有する液晶表示装置の、それぞれのリア側位相差領域（図１中では２０）の位相差が大きくなった場合に、ＣＯＡ構造液晶セルＬＣ及び非ＣＯＡ構造液晶セルＬＣ'のそれぞれの中に配置されている各部材が正面ＣＲ方向に与える影響の傾向、及びその影響の強弱をまとめたものである。なお、図２（ｂ）及び図３（ｂ）中、「↑」は正面ＣＲを高める作用を示し、「↓」は正面ＣＲを低下させる作用を示す。矢印の本数はその作用の強弱の目安であって、本数が多いほど作用が強いことを示す。なお、図２及び図３中では、説明を簡略化するために、ＣＦ部材（カラーフィルターとブラックマトリックス）、液晶層、及びアレイ部材（ＴＦＴアレイ）の３つに着目して説明する。
【００２８】
本発明の液晶表示装置では、リア側偏光子と液晶層との間に、リア側基板としてカラーフィルタ・オン・アレイ（ＣＯＡ）基板が配置されていることが一つの特徴である。
なお、カラーフィルタ、ブラックマトリックス、ＴＦＴアレイでの光学現象による、黒表示時の光漏れの入射偏光状態依存性は、すべて同じ傾向を示すが、ブラックマトリックスの寄与は相対的に小さいため、本発明の液晶表示装置におけるブラックマトリックスの位置は、液晶セル内のいずれでもよいが、リア側偏光子と液晶層の間に位置することが好ましい。
【００２９】
図３（ｂ）にまとめる通り、従来の一般的な構造の液晶表示措置では、正面ＣＲに対する影響が大きい、ＣＦ部材及びアレイ部材それぞれと、Ｒｅｔリアとの関係が互いに逆であるため、即ち、Ｒｅｔリアが小さくなると、アレイ部材による光学現象が正面ＣＲを高める方向に作用するが、一方、ＣＦ部材による光学現象は正面ＣＲを低める方向に作用するため、互いの作用が相殺されてしまい、正面ＣＲへの影響として認識されていなかった。
【００３０】
一方、本発明の一例である図２（ａ）の液晶セルでは、図２（ｂ）にまとめる通り、正面ＣＲに対する影響が大きい、ＣＦ部材及びアレイ部材それぞれと、Ｒｅｔリアとの関係が互いに等しく、即ち、Ｒｅｔリアが小さくなると、ＣＦ部材及びアレイ部材による光学現象はいずれも、正面ＣＲを高める方向に作用するので、Ｒｅｔリアが大きくなると、ＣＦ部材及びアレイ部材の双方の光学現象により、正面ＣＲが改善される。その結果、図３（ａ）に示す、通常構造の液晶セルＬＣ'と比較して、本発明の液晶表示装置では、正面ＣＲが格段に改善される。
【００３１】
液晶セル内の各部材の光学現象が、その配置によって、正面ＣＲに与える影響の傾向が逆転する理由は以下の通りである。
アレイ部材およびＣＦ部材で起こる散乱の程度は、アレイ部材およびＣＦ部材で散乱が起こる直前の入射偏光の楕円率によって主に決定され、楕円率が小さい入射偏光ほど、当該部材に入射することによる散乱の程度は小さくなる。散乱量が小さければ、黒表示時の光漏れを少なくでき、その結果、正面ＣＲは高くなる。液晶層に入射する前に光が入射する部材、例えば、図３（ａ）中のアレイ部材５４では、Ｒｅｔリアが小さいほど、アレイ部材５４に入射する偏光の楕円率が小さくなるので、アレイ部材５４による光学現象は、正面ＣＲを高める方向に作用する。しかし、液晶層を通過した後に光が入射する部材では、Ｒｅｔリアだけでなく液晶のΔｎｄ（λ）（ｄは液晶層の厚さ（ｎｍ）、Δｎ（λ）は液晶層の波長λにおける複屈折率であり、Δｎｄ(λ)はΔｎ(λ)とｄの積のことである。）も、入射偏光の楕円率に影響する。ＴＮ型では、液晶層のΔｎｄ（５５０）は３００〜５００ｎｍ程度、ＥＣＢ型では、液晶層のΔｎｄ（５５０）は２５０〜３５０ｎｍ程度、及びＯＣＢ型では、液晶層のΔｎｄ（５５０）は５００〜１３００ｎｍ程度なので、結果的に、Ｒｅｔリアが小さいほど、液晶層を通過した後、部材に入射する偏光の楕円率が大きくなる。よって、液晶層に入射した後に光が入射する部材、例えば、図３（ａ）中のカラーフィルタ５２では、Ｒｅｔリアが小さいほど、液晶層を通過後に入射する偏光の楕円率が大きくなるので、これらの部材による光学現象はいずれも、正面ＣＲを低める方向に作用する。
【００３２】
即ち、図３（ａ）の従来の一般的な構成の液晶セルＬＣ'では、Ｒｅｔリアを小さくしても、アレイ部材５４の光学現象による作用が、ＣＦ部材５２の光学現象による作用により打ち消されてしまい、正面ＣＲを大きく改善することはできない。
一方、本発明に係る、図２（ａ）の液晶セルＬＣでは、Ｒｅｔリアを小さくすると、カラーフィルタ１２及びアレイ部材１４の光学現象が、いずれも正面ＣＲを高める方向に作用するので、従来の液晶表示装置と比較して、格段に正面ＣＲを改善することができる。
なお、表中、アレイ部材の作用の程度を３つの「↑」で、及びＣＦ部材の作用の程度を２つの「↑」で示しているが、例えば、液晶層の散乱による作用の程度は相対的に小さく、１つの「↑」で示される程度であろう。また、液晶層による散乱の作用は、図２及び図３に示すいずれの態様でも、斜め入射光の楕円偏光率が小さいほど正面ＣＲを低下させる方向に作用し、即ち、Ｒｅｔリアが小さいほど、正面ＣＲを低下させる方向に作用する。
【００３３】
Ｒｅｔリアが正面ＣＲに与える影響は、低い正面ＣＲの液晶表示装置ではほとんど無視できる程度である。しかし、近年提供されている、高い正面ＣＲ（例えば、正面ＣＲが１０００以上）の液晶表示装置について、さらなる正面ＣＲの改善を図るためには、この影響を無視することはできない。本発明は、正面ＣＲが１０００以上の液晶表示装置について、正面ＣＲをさらに改善するのに特に有用である。
【００３４】
本発明の正面ＣＲの改善効果は、上記した通り、ＣＯＡ構造の液晶セルを採用して開口率を増加したことによる効果ではなく、ＣＯＡ構造の液晶セルのリア側位相差領域を低位相差とすることで、液晶セル内に入射した偏光の散乱を軽減し、その結果、正面黒輝度を低下させたことによるものである。本発明の効果は、液晶セル内に入射した偏光が内部の各部材で散乱された後も、その偏光状態をほぼ維持すると仮定すると、ポアンカレ球上の偏光の軌跡によっても説明することができる。一方で、従来は、偏光が散乱すると、その偏光状態を維持するとは考えられていなかったので、液晶セル内の散乱による正面ＣＲの低下を解決している本発明の効果が、ポアンカレ球上の偏光の軌跡によって説明できることは、予期せぬことであった。
【００３５】
また、ＣＯＡ構造の液晶セルのリア側位相差領域を低位相差にすることは、正面方向ＣＲのみならず、斜め方向のコントラスト（以下、「視野角ＣＲ」という場合がある）の改善にも寄与する。例えば、ＣＯＡ構造の液晶セルを採用しても、従来技術の様に、リア側位相差領域が高位相差であると、正面ＣＲも視野角ＣＲも改善されない。即ち、本発明のこの視野角ＣＲの改善効果も液晶セルへの入射偏光によって変動する光漏れを軽減することによってもたらされる効果であり、ＣＯＡ構造の液晶セルを採用し、開口率を増加させることのみによっては得られない効果である。
また、後述するフロント側位相差領域によって、視野角ＣＲの改善効果とは区別されるものである。
本発明の視野角ＣＲ改善効果も、正面ＣＲ改善効果と同様、液晶セル内に入射した偏光が内部の各部材で散乱された後も、その偏光状態をほぼ維持すると仮定すると、ポアンカレ球上の偏光の軌跡によっても説明することができる。
【００３６】
本発明者が鋭意検討した結果、ＣＯＡ構造の液晶セルに入射する前に光が通過するリア側位相差領域（図１中では２０）が、
光学的に異方性を有する１枚又は２枚以上のポリマーフィルムからなる第１の態様では、下記式（Ｉ）
（Ｉ）：    ｜Ｒｔｈ（５５０）｜≦１４０ｎｍ
を満足することにより、また、他の態様として、リア側位相差領域（図１中では２０）が、光学的に異方性を有する１枚又は２枚以上のポリマーフィルムからなる第1の位相差層、並びにレターデーションの極角依存性が法線方向（極角０°）を中心に非対称性を持つ第２の位相差層からなる第２の態様では、第1の位相差層が下記式（II）、第２の位相差層が下記式（III）、
（II）：｜Ｒｔｈ（５５０）｜≦１００ｎｍ
（III）：１＜Ｒ２［＋４０°］／Ｒ２［−４０°］
（但し、Ｒ２［＋４０°］＞Ｒ２［−４０°］とする）
を満足することにより、驚くべきことに、上記問題点を解決し得ることがわかった。光がＣＯＡ構造の液晶セルＬＣに入射する前に通過するリア側位相差領域全体の位相差が、第１の態様では、上記式（Ｉ）を満足する限り、並びに第２の態様では、上記式（II）及び式（III）を満足する限り、斜め方向から入射した光が、その後、液晶セル中のアレイ部材１４及びカラーフィルタ層１２で散乱もしくは回折等されて、法線方向に進む光となっても、並びに液晶層中の液晶分子の揺らぎの影響を受けても、黒表示時の正面方向の光漏れを過度に上昇させることなく、非ＣＯＡ構造の液晶セルを採用したＴＮ型、ＥＣＢ型又はＯＣＢ型液晶表示装置と比較して、正面ＣＲを格段に改善することができる。本発明の効果は、ＣＯＡ構造を採用して開口率を拡大することのみによっては得られない効果であり、ＣＯＡ構造を採用するとともに、リア側位相差領域が第１の態様では、上記式（Ｉ）を満足し、並びに第２の態様では、上記式（II）及び（III）を満足することによってはじめて得られる効果である。
【００３７】
図１で図示していない他の部材（例えば、ブラックマトリックス）についても、前述のカラーフィルタ層およびアレイ部材と同様である。すなわち、光が液晶層に入射する前に通過する部材では、上記表の非ＣＯＡ構造のアレイ部材と同様になり、液晶層に入射した後に通過する部材では、上記表の非ＣＯＡ構造のカラーフィルタ部材と同様になる。
なお、前述のように、カラーフィルタ、ブラックマトリックス、アレイ部材での光学現象による、黒表示時の光漏れの入射偏光状態依存性は、すべて同じ傾向を示すが、ブラックマトリックスの寄与は相対的に小さいため、ＣＯＡ構造の液晶表示装置におけるブラックマトリックスの位置は、液晶セル内のいずれでもよいが、高い正面ＣＲを得るためには、リア側偏光子と液晶層の間に位置することが好ましい。
【００３８】
液晶層１０の厚さｄと波長λにおける複屈折率Δｎの積であるΔｎ・ｄ（λ）（Δｎｄ（λ））は、一般的には、ＴＮ型液晶表示装置の態様では、３００〜５００ｎｍ程度になり、好ましくは、３８０〜４５０ｎｍ程度である。また、一般的に、ＴＮ型液晶表示装置では、主には、基板間の液晶層のツイスト角は９０°であるが、ツイスト角を、９０°よりも増減させたＴＮモード液晶セルも種々提案されており、図１の液晶表示装置でも、フロント側及びリア側基板１８、１６間の、液晶層１０のツイスト角を、４５〜１３５°程度に設定することができる。
他の態様として、ＥＣＢ型液晶表示装置では、液晶層１０は、フロント側及びリア側基板１８、１６間で、４５°以下のツイスト角で配向し、Δｎｄ（λ）は２５０〜３５０ｎｍ程度（より好ましくは、２８０〜３２０ｎｍ程度）である。ＯＣＢ型液晶表示装置では、液晶層１０は、フロント側及びリア側基板１８、１６間でベンド配向し、Δｎｄ（λ）は５００〜１３００ｎｍ程度（より好ましくは８００〜１３００ｎｍ程度）である。
【００３９】
液晶層１０は、ＲＧＢのサブピクセル領域間で、厚みが互いに異なるマルチギャップの液晶層であってもよい。例えば、カラーフィルタの厚みを一様ではなく、Ｒサブピクセル、Ｇサブピクセル、及びＢサブピクセルの厚みを変えて、マルチギャップの液晶層とすることができる。一例は、Ｒサブピクセルに対応する液晶層のΔｎｄ（Ｒ）、Ｇサブピクセルに対応する液晶層のΔｎｄ（Ｇ）、及びＢサブピクセルに対応する液晶層のΔｎｄ（Ｂ）が、Δｎｄ（Ｂ）＜Δｎｄ（Ｇ）＜Δｎｄ（Ｒ）の関係を満足する構成である。この例によれば、広い視野角にわたって、コントラスト及び色再現性の高いカラー画像を表示することができる。
一方、液晶材料として、Δｎ（λ）に波長依存性があり、Ｒ光に対するΔｎ（Ｒ）、Ｇ光に対するΔｎ（Ｇ）、及びＢ光に対するΔｎ（Ｂ）が、Δｎ（Ｂ）＜Δｎ（Ｇ）＜Δｎ（Ｒ）の関係を満足する液晶材料を利用することにより、カラーフィルタの厚みが一様であっても、同様の効果が得られる。
【００４０】
図１に示す液晶表示装置は、ノーマリホワイトモードであり、一対のフロント側偏光子２６及びリア側偏光子２４は、それぞれの吸収軸（図示せず）を実質的に互いに直交させて配置されている。フロント側位相差領域２２及びリア側位相差領域２０をフロント側偏光子２６及びリア側偏光子２４にそれぞれ接触させて貼り合せ、その保護フィルムとしても利用することもできる。即ち、当該態様では、図１中の偏光板ＰＬ１及びＰＬ２を製造して、それを液晶セルＬＣに貼合して、液晶表示装置を製造することができる。
【００４１】
図１に示す液晶表示装置は、上記式(I) を満足する光学的に異方性の１枚又は２枚以上のポリマーフィルムからなる第１の位相差層から構成されるリア側位相差領域２０、又は上記式(II)を満足する光学的に異方性の１枚又は２枚以上のポリマーフィルムからなる第１の位相差層とともに、上記式(III)を満足する第２の位相差層から構成されるリア側位相差領域を有する。
図１中のリア側位相差領域２０は、単層構造であっても、２層以上からなる積層体であってもよい。リア側位相差領域２０が単層構造の態様は、第１の態様であり、即ち、当該単層が、式（Ｉ）を満足する必要がある。２層以上の積層体の態様は、第１及び第２の態様のいずれにもなり得、第１の態様では、積層体が全体として前記式（Ｉ）を満足する必要があり；並びに第２の態様では、積層体を構成している一層もしくは二層が全体で式（II）を満足し、且つそれ以外の他の層が式（III）を満足する必要がある。
また、より高い正面ＣＲを得るためには、図１中のリア側位相差領域２０として配置されるフィルムのヘイズは、０．５以下が好ましく、０．３以下がより好ましく、０．２以下がさらに好ましい。なお、本明細書において、フィルムのヘイズの測定方法は以下の通りである。フィルム試料４０ｍｍ×８０ｍｍを準備し、２５℃，６０％ＲＨの環境下、ヘイズメーター（ＮＤＨ−２０００、日本電色工業（株）製）により、ＪＩＳ  Ｋ−６７１４に従って測定する。
【００４２】
前記第１及び第２の態様の一例では、光学的に異方性の１枚又は２枚以上のポリマーフィルムからなる第１の位相差層は、下記式（IV）
（IV）：  ０≦Ｒｅ（５５０）≦５００ｎｍ
を満足する。光学的に異方性の１枚又は２枚以上のポリマーフィルムからなる第１の位相差層のＲｅが高くても、第１の位相差層のＲｔｈが、第１の態様では前記式（Ｉ）を満足し、及び第２の態様では前記式（II）を満足する限り、本発明の効果を得ることができる。
【００４３】
図１中のフロント側位相差領域２２も、単層構造であっても、２層以上からなる積層体であってもよい。フロント側位相差領域２２が、視野角ＣＲの改善に寄与する位相差を有すると、本発明の効果、即ち正面ＣＲの改善のみならず、視野角ＣＲの改善も達成できるので好ましい。液晶セルＬＣの液晶層のΔｎｄ（λ）は、上記した通り、一般的には、ＴＮ型では、３００〜５００ｎｍ程度、ＥＣＢ型では、２５０〜３５０ｎｍ程度、及びＯＣＢ型では、５００〜１３００ｎｍ程度であるが、フロント側位相差領域２２のレターデーションの好ましい範囲は、リア側位相差領域２０のレターデーション及び液晶層のΔｎｄ（λ）の値、液晶セルのモードに応じて変動する。斜めＣＲ改善のため、液晶層のΔｎｄ（λ）に対する、フロント側位相差領域とリア側位相差領域の、好ましい組み合わせについては、種々の公報に記載がある。
この観点では、フロント側位相差領域２２は、光学的に異方性を有する１枚又は２枚以上のポリマーフィルムからなり、下記式（V）及び（VI）、
（V）：０≦Ｒｅ（５５０）≦５００ｎｍ
（VI）：−１００ｎｍ≦Ｒｔｈ（５５０）≦１０００ｎｍ
を満足する第３の位相差層であるのが好ましい。
また、他の態様として、フロント側位相差領域２２が、光学的に異方性を有する１枚又は２枚以上のポリマーフィルムからなる、上記式（V）及び（VI）を満足する第３の位相差層、並びにレターデーションの極角依存性が法線方向（極角０°）を中心に非対称性を持つ下記式（VII）、
（VII）：１＜Ｒ４［＋４０°］／Ｒ４［−４０°］
（但し、Ｒ４［＋４０°］＞Ｒ４［−４０°］とする）
を満足する第４の位相差層から構成されるのが好ましい。
上記式(V)及び(VI)を満足する光学的に異方性の１枚又は２枚以上のポリマーフィルムからなる第３の位相差層、または前記第３の位相差層に加えて上記式(VII)を満足する第４の位相差層から構成されるフロント側位相差領域を具備することで、フロント側位相差領域を利用して、視野角に依存してコントラストが低下するのを抑制し、コントラスト等の表示特性の視野角依存性を軽減し、視野角特性を改善できるので好ましい。
前記第４の位相差層は、レターデーションの極角依存性の非対称性の程度が大きな部材を用いることが好ましく、前記第４の位相差層が、
３≦Ｒ４［＋４０°］／Ｒ４［−４０°］
を満足しているのが好ましく、
５≦Ｒ４［＋４０°］／Ｒ４［−４０°］
を満足しているのがより好ましい。
【００４４】
本発明の態様として、上記した通り、
リア側位相差領域が、光学的に異方性を有する１枚又は２枚以上のポリマーフィルムからなり上記式（Ｉ）を満足する第１の態様；及び
リア側位相差領域が、光学的に異方性を有する１枚又は２枚以上のポリマーフィルムからなり上記式（II）を満足する第1の位相差層と、レターデーションの極角依存性が法線方向（極角０°）を中心に非対称性を持ち、上記式（III）を満足する第２の位相差層からなる第２の態様；
が挙げられる。
第１の態様には、フロント側位相差領域が、上記第３の位相差層のみからなる態様、及びフロント側位相差領域が、上記第３の位相差層と、上記第４の位相差層とからなる態様が含まれ；並びに
第２の態様には、フロント側位相差領域が、上記第３の位相差層のみからなる態様、及びフロント側位相差領域が、上記第３の位相差層と、上記第４の位相差層とからなる態様が含まれる。
【００４５】
本発明に利用される上記第１の位相差層、及び上記第３の位相差層は、光学的１軸性又は２軸性の１枚又は２枚以上のポリマーフィルムからなり、それぞれ上記特性を満足する。上記特性は、例えば、１枚又は２枚以上の延伸又は未延伸ポリマーフィルムなどにより達成可能である。延伸倍率やポリマー材料を選択することで、１枚又は２枚以上で上記特性を満足する１軸性又は２軸性のポリマーフィルムを作製することができる。
本発明に利用される上記第２の位相差層、及び上記第４の位相差層に要求される上記光学特性は、硬化性液晶組成物を所望の配向状態にした後、硬化させて形成される位相差層によっても達成可能である。具体的には、ディスコティック液晶組成物を、いわゆるハイブリッド配向状態、に固定して形成される位相差層が挙げられる。第２の位相差層、及び第４の位相差層に利用可能な硬化性液晶組成物からなる位相差層の製造方法については、後述する。又は、第２の位相差層、及び第４の位相差層に要求される上記光学特性は、正の固有複屈折性の非晶性熱可塑性樹脂を、フィルム状に溶融押出しし、その後、周速が互いに異なるロール間を通過させて形成されるフィルムによって達成可能である。このポリマーフィルムの製造方法についても、後述する。
【００４６】
液晶表示装置の光学的軸関係について、好ましい態様について説明する。
図１に示す液晶表示装置がＴＮ型液晶表示装置である態様では、フロント側基板１８の対向面に形成された配向膜の配向処理方向（通常はラビング軸）は、液晶表示装置の画面の左右方向に対し、表示面側（図面上側）から見て左回りに４５°回転した方向にあり、リア側基板１６の対向面に形成された配向膜の配向処理方向は、液晶表示装置の画面の左右方向に対し、観察者側（図面上側）から見て右回りに４５°回転した方向にあるのが好ましい。電圧無印加時には、配向膜界面近傍の液晶分子は、その配向処理方向に長軸方向を一致させて配向するので、実質的に９０°の捩れ角でツイスト配向している。
【００４７】
リア側偏光子２４は、その吸収軸を、リア側基板１６の対向面上に形成された配向膜の配向処理方向と平行にして配置され、及び、リア側位相差領域２０である又はその一部である第１の位相差層は、その面内遅相軸を、リア側偏光子２４の吸収軸と実質的に直交にして配置されるのが好ましい。但し、リア側偏光子２４の吸収軸とリア側位相差領域２０を形成する第１の位相差層の面内遅相軸が実質的に平行であっても、同様の効果が得られる。また、リア側位相差領域２０が第２の位相差層を含む第２の態様では、第２の位相差層の主軸の傾斜方位と、リア側基板１６の対向面上に形成された配向膜の配向処理方向とは、平行又は直交にして配置されているのが好ましい。
【００４８】
また、フロント側偏光子２６は、その吸収軸を、フロント側基板１８の対向面上に形成された配向膜の配向処理方向と平行にして配置され、及び、フロント側位相差領域２２である又はその一部である第３の位相差層は、その面内遅相軸を、フロント側偏光子２６の吸収軸と実質的に直交にして配置されるのが好ましい。但し、フロント側偏光子２６の吸収軸とフロント側位相差領域２２を形成する第３の位相差層の面内遅相軸が実質的に平行であっても、同様の効果が得られる。また、フロント側位相差領域２２が第４の位相差層を含む態様では、第４の位相差層の主軸の傾斜方位と、フロント側基板１８の対向面上に形成された配向膜の配向処理方向とは、平行又は直交にして配置されているのが好ましい。この関係で配置すると、視野角が拡大するので好ましい。
【００４９】
リア側位相差領域２０が第２の位相差層を含み、第２の位相差層が、硬化性液晶組成物からなる層である態様では、第１の位相差層である１枚又は２枚以上のポリマーフィルムを支持体として、その上に、前記硬化性液晶組成物を塗布して、第２の位相差層に要求される光学特性を満足する位相差層を形成することができる。作製された積層体を、保護膜として偏光子（図１中、リア側偏光子２４）に貼り合せた偏光板ＰＬ１を液晶表示装置に組み込むこともできる。
同様に、フロント側位相差領域２２が第４の位相差層を含み、第４の位相差層が、硬化性液晶組成物からなる層である態様では、第３の位相差層である１枚又は２枚以上のポリマーフィルムを支持体として、その上に、前記硬化性液晶組成物を塗布して、第４の位相差層に要求される光学特性を満足する位相差層を形成することができる。作製された積層体を、保護膜として偏光子（図１中、フロント側偏光子２６）に貼り合せた偏光板ＰＬ２を液晶表示装置に組み込むこともできる。
【００５０】
図１に示す液晶表示装置がＥＣＢ型、又はＯＣＢ型液晶表示装置である態様では、フロント側基板１８及びリア側基板１６のそれぞれの内面に施される配向処理の方向が、互いに平行又は反平行であり、実質的に交差していない、即ち、電界無印加時に、液晶層１０が、実質的にねじれ配向していないのが好ましい。ＥＣＢ型の態様では、ラビング方向はフロント側基板１８及びリア側基板１６で１８０°異なり、ＯＣＢ型の態様では、フロント側基板１８及びリア側基板１６で同一である。例えば、液晶セルＬＣがＥＣＢ型である態様では、液晶層１０は、フロント側基板１８及びリア側基板１６間で、４５°以下のツイスト角で配向しており、Δｎｄ（λ）は、前述のように２５０〜３５０ｎｍ程度（より好ましくは、２８０〜３２０ｎｍ程度）である。一方、液晶セルＬＣがＯＣＢ型である態様では、液晶層１０は、フロント側基板１８及びリア側基板１６間でベンド配向し、Δｎｄ（λ）は、前述のように５００〜１３００ｎｍ程度（より好ましくは８００〜１３００ｎｍ程度）である。
【００５１】
ＥＣＢ型、又はＯＣＢ型液晶表示装置は、フロント側偏光子２６及びリア側偏光子２４は、その吸収軸を互いに直交にして配置されるとともに、吸収軸を、より近い位置に配置される液晶セル基板１８及び１６のそれぞれの内面に施された配向処理方向（一般的にはラビング方向）に対して、４５°にして配置される。リア側位相差領域２０が第２の位相差層を含む態様では、第２の位相差層の主軸の傾斜方位と、リア側基板１６の対向面上に形成された配向膜の配向処理方向とは、平行又は直交にして配置されているのが好ましい。また、フロント側位相差領域２２が第４の位相差層を含む態様では、第４の位相差層の主軸の傾斜方位と、フロント側基板１８の対向面上に形成された配向膜の配向処理方向とは、平行又は直交にして配置されているのが好ましい。
【００５２】
ＴＮ型液晶表示装置では、前記フロント側位相差領域である又は一部である第３の位相差層のＲｅ（５５０）及びＲｔｈ（５５０）は、下記式（Va）及び（VIa）、
(Va)：  ０≦Ｒｅ（５５０）≦４００ｎｍ
(VIa)：  −１００ｎｍ≦Ｒｔｈ（５５０）≦３００ｎｍ
を満足するのが好ましい。特に、ＴＮ型液晶セルＬＣの基板間のツイスト角が９０°である態様では、第３の位相差層のＲｅ（５５０）及びＲｔｈ（５５０）は、下記式（Vb）及び（VIb）、
(Vb)：０≦Ｒｅ（５５０）≦３００ｎｍ
(VIb)：５０ｎｍ≦Ｒｔｈ（５５０）≦３００ｎｍ
を満足するのが好ましく、下記式、
０ｎｍ≦Ｒｅ（５５０）≦２００ｎｍ
５０ｎｍ≦Ｒｔｈ（５５０）≦２５０ｎｍ
を満足するのがより好ましく、下記式、
１００ｎｍ≦Ｒｅ（５５０）≦１５０ｎｍ
１３０ｎｍ≦Ｒｔｈ（５５０）≦１５０ｎｍ
を満足するのがさらに好ましい。
一方、ＴＮ型液晶セルＬＣの基板間のツイスト角が４５°程度である態様では、第３の位相差層のＲｅ（５５０）及びＲｔｈ（５５０）は、下記式（Ve）及び（VIe）、
(Ve)：３０ｎｍ≦Ｒｅ（５５０）≦４００ｎｍ
(VIe)：−１００ｎｍ≦Ｒｔｈ（５５０）≦３００ｎｍ
を満足するのが好ましく、
１５０ｎｍ≦Ｒｅ（５５０）≦２３０ｎｍ
４０ｎｍ≦Ｒｔｈ（５５０）≦１５０ｎｍ
を満足するのがより好ましい。
【００５３】
液晶セルＬＣの液晶層１０が、電圧無印加時において基板面に平行に且つ基板間のツイスト角０°〜４５°で配向するＥＣＢ型液晶表示装置の態様では、前記フロント側位相差領域である又は一部である第３の位相差層のＲｅ（５５０）及びＲｔｈ（５５０）は、下記式（Vc）及び（VIc）、
(Vc)：  ７０ｎｍ＜Ｒｅ（５５０）≦４００ｎｍ
(VIc)：  −１００ｎｍ≦Ｒｔｈ（５５０）≦２５０ｎｍ
を満足するのが好ましく、下記式
１５０ｎｍ≦Ｒｅ（５５０）≦２００ｎｍ
５０ｎｍ≦Ｒｔｈ（５５０）≦１００ｎｍ
を満足するのがより好ましい。
【００５４】
また、液晶セルＬＣの液晶層１０が、電圧無印加時において基板面に平行に、且つ基板間でベンド配向するＯＣＢモードの態様では、前記フロント側位相差領域である又は一部である第３の位相差層のＲｅ（５５０）及びＲｔｈ（５５０）は、下記式（Vd）及び（VId）、
(Vd)：  ０≦Ｒｅ（５５０）≦１００ｎｍ
(VId)：  ２００ｎｍ≦Ｒｔｈ（５５０）≦１０００ｎｍ
を満足するのが好ましい。
【００５５】
再び図１において、図１中の液晶セルＬＣが有するＣＯＡ構造の「ＣＯＡ」とは、カラーフィルタ・オン・アレイの略であり、アクティブマトリクス基板上にカラーフィルタを形成した構造をＣＯＡ構造と言う。ＣＯＡ構造は、当初は、通常のＴＦＴ基板にカラーフィルムを形成するだけのものであったが、近年では、表示特性改良のため、画素電極をカラーフィルム上側に形成し、コンタクトホールとよばれる小穴を通じて、画素電極とＴＦＴとを接続する構造が一般的となっている。本発明ではいずれの構造であってもよい。ＣＯＡ構造では、カラーフィルタ層の厚みは、従来型のカラーフィルム層（１〜２μｍ程度）より厚く、２〜４μｍ程度が一般的である。これは画素電極の端部と配線の間にできる寄生容量を抑制するためである。本発明の液晶表示装置が有するカラーフィルタ層も２〜４μｍ程度の厚みが好ましいが、この範囲に限定されるものではない。また、ＣＯＡ構造の液晶セルの製造では、カラーフィルタ層上の画素電極をパターニングする必要があり、エッチング液や剥離液への耐性が要求される。この目的で、膜厚を厚めに調整したカラーフィルタ材料（着色感光性組成物）を用いるが、通常のカラーフィルタ材料で形成したカラーフィルタ層＋オーバーコート層という２層構成をとることもある。本発明では、いずれの構成であってもよい。
なお、ＣＯＡ構造については、上記特許文献１及び２の他、特開２００７−２４０５４４号公報、特開２００４−１６３９７９号公報等にも記載があり、本発明においては、いずれの構成も採用することができる。
【００５６】
また、本発明の液晶表示装置が有するカラーフィルタは、通常の液晶表示装置が有するカラーフィルタと同様、基板の画素部位に複数の異なる色（例えば赤、緑、青の光の３原色、透明、黄色、シアンなど）を配列したカラーフィルタである。その作製方法は様々であり、例えば、着色のための材料（有機顔料、染料、カーボンブラックなど）を用い、カラーレジストと呼ばれる着色感光性組成物（無色の場合もある）を調製し、これを基板の上に塗布して層を形成し、フォトリソグラフィ法によりパターン形成するのが一般的である。前記着色感光性組成物を基板の上に塗布する方法も様々であり、例えば初期には、スピン・コーター法が採用され、省液の観点で、スリット＆スピン型コーター法が採用され、現在では、スリット・コーター法が一般的に採用されている。その他にロールコーティング法、バーコーティング法、ダイコーティング法などがある。また近年では、フォトリソグラフィにより離画壁とよばれるパターンを形成した後に、インクジェット方式により画素の色を形成することも行なわれている。この他に、着色非感光性組成物と感光性ポジ型レジストを組み合わせた方法、印刷法、電着法、フィルム転写法によるものなどが知られている。本発明に利用するカラーフィルタは、いずれの方法で作製されたものであってもよい。
【００５７】
カラーフィルタ形成用の材料についても特に制限はない。着色材料として、染料、有機顔料、無機顔料等、いずれを用いることもできる。染料は、高コントラスト化の要求から検討されていたが、近年は有機顔料の分散技術が進歩し、ソルトミリング法などで微細に砕いたブレークダウン顔料や、ビルドアップ法による微細化顔料などが高コントラスト化に用いられている。本発明には、いずれの着色材料を用いてもよい。
【００５８】
図１において、リア側位相差領域２０及びフロント側位相差領域２２の全部又は一部は、それぞれリア側偏光子２４及びフロント側偏光子２６の保護フィルムとしても機能していてもよい。また、図１中では省略したが、リア側偏光子２４は、そのバックライト２８側の表面に、保護フィルム、防汚性フィルム、アンチリフレクションフィルム、アンチグレアフィルム、アンチスタチックフィルム等の機能性フィルムを有していてもよく、同様に、フロント側偏光子は、その表示面側表面に、保護フィルム、防汚性フィルム、アンチリフレクションフィルム、アンチグレアフィルム、アンチスタチックフィルム等の機能性フィルムを有していてもよい。
【００５９】
本発明の正面コントラスト向上の効果は、バックライトからの出射光の角度プロファイルを調整することによって、更に改善することができる場合がある。具体的には、より集光性が強いバックライトを用いると正面コントラストの絶対値が増加するため、本発明で示された正面ＣＲ絶対値の増加分も大きくなる。集光性の指標は例えば正面における出射光強度Ｉ（０°）に対する極角４５度における出射光強度Ｉ（４５°）の比Ｉ（０°）／Ｉ（４５°）で表され、この値が大きいほど集光性が強いバックライトということになる。集光性が高いバックライトとしては、拡散フィルムと液晶パネルとの間に、光集光機能を備えたプリズムフィルム（プリズム層）を設けることが望ましい。このプリズムフィルムは、導光板の光出射面から出射され、拡散フィルムで拡散された光を、高効率で液晶パネルの有効表示エリアに集光させるものである。一般的な直下型方式のバックライトが搭載された液晶表示装置は、例えば、上部に透明基板や偏光板に挟まれたカラーフィルタ、液晶層からなる液晶パネルと、その下面側にバックライトが設けられている。米国３Ｍ社の登録商標である輝度強調フィルム（Ｂｒｉｇｈｔｎｅｓｓ  Ｅｎｈａｎｃｅｍｅｎｔ  Ｆｉｌｍ：ＢＥＦ）が代表例である。ＢＥＦは、フィルム基材上に、断面三角形状の単位プリズムが一方向に周期的に配列されたフィルムであり、プリズムは光の波長に比較して大きいサイズ（ピッチ）である。ＢＥＦは、"軸外（ｏｆｆ−ａｘｉｓ）"からの光を集光し、この光を視聴者に向けて"軸上（ｏｎ−ａｘｉｓ）"に方向転換（ｒｅｄｉｒｅｃｔ）または"リサイクル（ｒｅｃｙｃｌｅ）"する。ＢＥＦに代表されるプリズムの反復的アレイ構造を有する輝度制御部材をディスプレイに採用する旨が開示されている特許文献としては、特公平１−３７８０１号公報、特開平６−１０２５０６号公報、特表平１０−５０６５００号公報に例示されるように多数のものが知られている。
【００６０】
また、集光性を高めるために、レンズアレイシートを用いることも望ましい。レンズアレイシートは、所定のピッチで凸状に形成された単位レンズが複数個２次元に配列されてなるレンズ面を有する。そのレンズ面の反対側は平坦面になっていて、前記平坦面に、前記レンズの非集光面領域に光線を反射する光反射層が形成されているレンズアレイシートが好ましい。また、所定のピッチで形成された凸状のシリンドリカルレンズが複数個平行に配列されてなるレンチキュラーレンズ面と、そのレンズ面の反対側は平坦面になっていて、前記平坦面には、前記凸状のシリンドリカルレンズの非集光面領域に長手方向のストライプ状の光線を反射する光反射層が形成されているレンズアレイシートも好ましい。また、例えば、シリンドリカル状の曲面から構成される単位レンズを面内に一方向に配列したレンチキュラーレンズアレイシート、あるいは円形、矩形、六角形などの底面形状を有しドーム状の曲面から構成される単位レンズが面内に２次元配列されてなるレンズアレイシートなども使用することができる。これらのレンズアレイシートについては、特開平１０−２４１４３４号、特開２００１−２０１６１１号、特開２００７−２５６５７５号、特開２００６−１０６１９７号、特開２００６−２０８９３０号、特開２００７−２１３０３５号、及び特開２００７−４１１７２号等の各公報に記載があり、参照することができる。
【００６１】
本発明は、バックライトの出射光スペクトル、及びカラーフィルタの透過スペクトルを調整することによって、色再現域を広げたディスプレイの態様においても効果を奏する。具体的には、バックライトには赤色ＬＥＤ、緑色ＬＥＤ及び青色ＬＥＤを組み合わせて混色させた白色バックライトを用いることが望ましい。また、赤色ＬＥＤ、緑色ＬＥＤ及び青色ＬＥＤの出射光ピークの半値幅が小さいことが好ましい。ＬＥＤの場合には、ＣＣＦＬに比べて半値波長幅が２０ｎｍ程度と小さく、またピーク波長をＲ（赤）が６１０ｎｍ以上、Ｇ（緑）が５３０ｎｍ、Ｂ（青）が４８０ｎｍ以下とすることにより、光源自体の色純度を高くすることができる。
【００６２】
また、ＬＥＤのピーク波長以外において、カラーフィルタの分光透過率をできるだけ小さく抑制することにより、さらに色再現性を向上させ、ＮＴＳＣ比が１００％の特性を有することが報告されている。例えば、特開２００４−７８１０２号公報に記載がある。赤色カラーフィルタは、緑色ＬＥＤ及び青色ＬＥＤのピーク位置における透過率が小さいことが望ましく、緑色カラーフィルタは、青色ＬＥＤ及び赤ＬＥＤのピーク位置における透過率が小さいことが望ましく、青カラーフィルタは、赤色ＬＥＤ及び緑色ＬＥＤのピーク位置における透過率が小さいことが望ましい。具体的にはこれら透過率がいずれも、０．１以下であることが望ましく、更に好ましくは０．０３以下であり、更に好ましくは０．０１以下である。これらのバックライトとカラーフィルタとの関係については、例えば特開２００９−１９２６６１号公報に記載があり、参照することができる。
【００６３】
また、バックライトにレーザー光源を用いることも色再現域を広げるためには好ましい。赤、緑及び青色のレーザー光源のピーク波長が、それぞれ４３０〜４８０ｎｍ、５２０〜５５０ｎｍ、及び６２０〜６６０ｎｍであることが好ましい。レーザー光源のバックライトについては、特開２００９−１４８９２号公報に記載があり、参照することができる。
【００６４】
以下、本発明のＴＮ型、ＥＣＢ型又はＯＣＢ型液晶表示装置に用いられる種々の部材について、詳細に説明する。
１．リア側位相差領域及びフロント側位相差領域
本発明では、リア側偏光子とＴＮ型、ＥＣＢ型又はＯＣＢ型液晶セル内のカラーフィルタ層との間に配置される１層又は２層以上の位相差層の全体を、「リア側位相差領域」という。第１の態様では、リア側位相差領域は、光学的に異方性を有する１枚又は２枚以上のポリマーフィルムからなる第１の位相差層から構成され、本態様では、第１の位相差層は、上記式（Ｉ）を満足する。また、第２の態様では、リア側位相差領域は、光学的に異方性を有する１枚又は２枚以上のポリマーフィルムからなる第１の位相差層と、レターデーションの極角依存性が法線方向（極角０°）を中心に非対称性を持つ第２の位相差層とからなり、本態様では、第1の位相差層が上記式（II）を満足し、第２の位相差層が上記式（III）を満足する。上記式(IV)をさらに満足するのが好ましい。
【００６５】
前記第１の態様では、第１の位相差層は、上記式(I)及び（IV）を満足するのが好ましく、より好ましくは、
０ｎｍ≦Ｒｅ（５５０）≦３００ｎｍ、且つ｜Ｒｔｈ（５５０）｜≦１４０ｎｍ
を満足し、さらに好ましくは、
０ｎｍ≦Ｒｅ（５５０）≦２００ｎｍ、且つ｜Ｒｔｈ（５５０）｜≦１２０ｎｍ
を満足し、よりさらに好ましくは、下記式：
０ｎｍ≦Ｒｅ（５５０）≦１２０ｎｍ、且つ｜Ｒｔｈ（５５０）｜≦１０５ｎｍ
を満足する。
【００６６】
前記第２の態様では、前記リア側位相差領域は、第１の位相差層は、上記式（II）及び（IV）を満足するのが好ましく、より好ましくは、
０ｎｍ≦Ｒｅ（５５０）≦３００ｎｍ、且つ２０ｎｍ＜Ｒｔｈ（５５０）≦１００ｎｍ
を満足し、さらに好ましくは、
０ｎｍ≦Ｒｅ（５５０）≦２００ｎｍ、且つ３０ｎｍ≦Ｒｔｈ（５５０）≦９５ｎｍ
を満足し、よりさらに好ましくは、下記式：
０ｎｍ≦Ｒｅ（５５０）≦１２０ｎｍ、且つ４０ｎｍ≦Ｒｔｈ（５５０）≦９０ｎｍ
を満足する。
【００６７】
また、本発明では、フロント側偏光子とＴＮ型、ＥＣＢ型又はＯＣＢ型液晶セル内の液晶層との間に配置される１層又は２層以上の位相差層の全体を、「フロント側位相差領域」という。フロント側位相差領域は全体で、及びリア側位相差領域が有する位相差との関係で、視野角ＣＲの改善に寄与する位相差を有することが好ましい。
具体的には、フロント側位相差領域が、光学的に異方性を有する１枚又は２枚以上のポリマーフィルムからなる第３の位相差層からなる態様では、視野角補償の観点では、上記式（V）及び（VI）を満足するのが好ましい。また、他の態様では、フロント側位相差領域が、第３の位相差層、並びにレターデーションの極角依存性が法線方向（極角０°）を中心に非対称性を持つ第４の位相差層からなり、視野角補償の観点では、第３の位相差層が上記式（V）及び（VI）、第４の位相差層が上記式（VII）を満足するのが好ましい。フロント側位相差領域を構成する第３の位相差層は、ＴＮ型液晶表示装置では、上記式(Va)及び(VIa)を満足するのが好ましく、特にツイスト角９０°程度の態様では、上記式(Vb)及び(VIb)を満足するのが好ましく、特にツイスト角４５°程度の態様では、上記式(Ve)及び(VIe)を満足するのが好ましい。また、ＥＣＢ型液晶表示装置では、上記式(Vc)及び(VIc)を満足するのが好ましく、ＯＣＢ型液晶表示装置では、上記式(Vd)及び(VId)を満足するのが好ましい。
【００６８】
１−１．  リア側位相差領域の第1の位相差層、及びフロント側位相差領域の第３の位相差層：
本発明において、前記リア側位相差領域の第1の位相差層、及びフロント側位相差領域の第３の位相差層を構成する各層の材料については特に制限はない。式（Ｉ）又は（II）、及び（IV）を満足する第1の位相差層、又は式（V）及び（VI）を満足する第３の位相差層は、１枚又は２枚以上の二軸性フィルムによって構成することができるし、またＣプレートとＡプレートとの組合せ等、一軸性フィルムを２枚以上組合せることでも構成することができる。勿論、１枚以上の二軸性フィルムと、１枚以上の一軸性フィルムとを組み合わせることによっても構成することができる。低コスト化の観点から、前記リア側位相差領域及びフロント側位相差領域は、どちらかを１枚のフィルムで構成することが好ましく、どちらも1枚のフィルムで構成することがより好ましい。
【００６９】
上記いずれの態様においても、前記リア側位相差領域の第1の位相差層、及びフロント側位相差領域の第３の位相差層の面内レターデーションＲｅの波長分散は、可視光域において、波長が長波長になる程大きくなるという、いわゆる逆分散性を示すことが好ましい。即ち、Ｒｅ（４５０）＜Ｒｅ（５５０）＜Ｒｅ（６５０）を満足するのが好ましい。その理由は、位相差領域のＲｅが逆波長分散性であると、可視光域の中心波長５５０ｎｍ程度で、光学特性を最適化すれば、可視光全域にわたって、最適化される傾向がある。Ｒｅが逆分散性であるのが最も好ましく、また波長によらず一定であるのも好ましい。また、前記リア側位相差領域のＲｔｈについても同様であり、可視光域において、Ｒｔｈが逆波長分散性を示すか、波長によらず一定であるのが好ましい。より好ましくは逆波長分散性である。逆波長分散性又は波長によらず一定であることは、例えば、Ｒｔｈについては、以下の２式
(Ｒｔｈ（４５０）(／(Ｒｔｈ（５５０）(≦１、及び
１≦(Ｒｔｈ（６５０）(／(Ｒｔｈ（５５０）(
を満足することと同義である。
【００７０】
より高い正面ＣＲを得るためには、リア側及びフロント側位相差領域を構成する位相差フィルムのヘイズは、０．５以下が好ましく、０．３以下がより好ましく、０．２以下がさらに好ましい。
なお、本明細書において、位相差フィルムのヘイズの測定方法は以下の通りである。位相差フィルム試料４０ｍｍ×８０ｍｍを準備し、２５℃，６０％ＲＨの環境下、ヘイズメーター（ＮＤＨ−２０００、日本電色工業（株）製）により、ＪＩＳ  Ｋ−６７１４に従って測定する。
【００７１】
前記リア側位相差領域の第1の位相差層、及びフロント側位相差領域の第３の位相差層を構成する材料について特に制限はない。種々のポリマーフィルム、例えば、セルロースアシレート、ポリカーボネート系ポリマー、ポリエチレンテレフタレートやポリエチレンナフタレート等のポリエステル系ポリマー、ポリメチルメタクリレート等のアクリル系ポリマー、ポリスチレンやアクリロニトリル・スチレン共重合体（ＡＳ樹脂）等のスチレン系ポリマー等を利用することができる。また、ポリエチレン、ポリプロピレン等のポリオレフィン、エチレン・プロピレン共重合体の如きポリオレフィン系ポリマー、塩化ビニル系ポリマー、ナイロンや芳香族ポリアミド等のアミド系ポリマー、イミド系ポリマー、スルホン系ポリマー、ポリエーテルスルホン系ポリマー、ポリエーテルエーテルケトン系ポリマー、ポリフェニレンスルフィド系ポリマー、塩化ビニリデン系ポリマー、ビニルアルコール系ポリマー、ビニルブチラール系ポリマー、アリレート系ポリマー、ポリオキシメチレン系ポリマー、エポキシ系ポリマー、または前記ポリマーを混合したポリマー等から１種又は２種以上のポリマーを選択し、主成分として用いてポリマーフィルムを作製し、上記特性を満足する組合せで、リア側位相差領域の第1の位相差層、及びフロント側位相差領域の第３の位相差層の作製に利用することができる。
【００７２】
単層でもしくは複数層全体として、上記式（Ｉ）又は（II）、及び（IV）を満足する位相差フィルム、又は上記式（V）及び（VI）を満足する位相差フィルムとしては、セルロースアシレート系フィルム、アクリル系ポリマーフィルム、及び環状オレフィン系ポリマーフィルムが好ましい。
セルロースアシレート系フィルム：
本明細書では、「セルロースアシレート系フィルム」とは、セルロースアシレートを主成分（全成分の５０質量％以上）として含有するフィルムをいう。当該フィルムの作製に用いられるセルロースアシレートは、セルロースの水酸基の水素原子を、アシル基に置換したものである。前記セルロースアシレートはセルロースの水酸基がアシル化されたもので、その置換基はアシル基の炭素原子数が２のアセチル基から炭素原子数が２２のものまでいずれも用いることができる。本発明において使用されるセルロースアシレートにおいて、セルロースの水酸基への置換度については特に限定されないが、セルロースの水酸基に置換する酢酸および／または炭素原子数３〜２２の脂肪酸の結合度を測定し、計算によって置換度を得ることができる。測定方法としては、ＡＳＴＭのＤ−８１７−９１に準じて実施することができる。
【００７３】
前記セルロースアシレートの置換度については特に限定されないが、セルロースのアシル置換度が２．３０〜３．００であることが望ましい。また、低いヘイズの位相差フィルムを得るためには、アシル置換度は低い方が好ましく、アシル置換度が２．３０〜２．６５であることが好ましく、２．３５〜２．６０であることがより好ましく、２．４０〜２．６０であることがさらに好ましい。一方、位相差フィルムが逆波長分散性を示すためには、アシル置換度は高い方が好ましく、具体的には、２．６５〜３．００であることが好ましく、２．７５〜３．００であることがより好ましく、２．８０〜３．００であることがさらに好ましい。
前記セルロースアシレートは、セルロースアセテートであることが好ましいが、アセチル基に代えて、又はアセチル基とともに、アセチル基以外のアシル基で置換されていてもよい。中でも、アセチル、プロピオニル及びブチリル基から選ばれる少なくとも一種のアシル基を有するセルロースアシレートが好ましく、及びアセチル、プロピオニル及びブチリル基から選ばれる少なくとも二種のアシル基を有するセルロースアシレートがより好ましい。さらに、アセチル基と、プロピオニル及び／又はブチリル基とを有するセルロースアシレートが好ましく、アセチル基の置換度が１．０〜２．９７で、プロピオニル及び／又はブチリル基の置換度が０．２〜２．５のセルロースアシレートがより好ましい。
【００７４】
また、前記セルロースアシレートは、２００〜８００の質量平均重合度を有することが好ましく、２５０〜５５０の質量平均重合度を有することがさらに好ましい。また本発明で用いられるセルロースアシレートは、７００００〜２３００００の数平均分子量を有することが好ましく、７５０００〜２３００００の数平均分子量を有することがさらに好ましく、７８０００〜１２００００の数平均分子量を有することがよりさらに好ましい。
【００７５】
また、フィルムの作製に利用可能なセルロースアシレートの例には、特開２００６−１８４６４０号公報の［００１９］〜［００２５］に詳細な記載があるセルロースアシレートが含まれる。
【００７６】
前記セルロースアシレート系フィルムは、溶液キャスト法により製造することが好ましい。この方法では、セルロースアシレートを有機溶媒に溶解した溶液（ドープ）を用いてフィルムを製造することができる。上記添加剤を使用する場合は、添加剤はドープ調製のいずれのタイミングで添加してもよい。
【００７７】
リア側位相差領域の第1の位相差層、及びフロント側位相差領域の第３の位相差層の作製には、レターデーション発現剤を使用してもよい。使用可能なレターデーション発現剤としては、円盤状化合物または棒状、正の複屈折性化合物からなるものを挙げることができる。前記円盤状化合物または棒状としては、少なくとも二つの芳香族環を有する化合物をレターデーション発現剤として好ましく用いることができる。前記棒状化合物からなるレターデーション発現剤の添加量は、セルロースアシレートを含むポリマー成分１００質量部に対して０．１〜３０質量部であることが好ましく、０．５〜２０質量部であることがさらに好ましい。前記円盤状のレターデーション発現剤は、前記セルロースアシレート樹脂１００質量部に対して、０．０５〜２０質量部の範囲で使用することが好ましく、０．１〜１５質量部の範囲で使用することがより好ましく、０．１〜１０質量部の範囲で使用することがさらに好ましい。
前記円盤状化合物はＲｔｈレターデーション発現性において前記棒状化合物よりも優れているため、特に大きなＲｔｈレターデーションを必要とする場合には好ましく使用される。２種類以上のレターデーション発現剤を併用してもよい。
前記レターデーション発現剤は、２５０〜４００ｎｍの波長領域に最大吸収を有することが好ましく、可視領域に実質的に吸収を有していないことが好ましい。
【００７８】
前記レターデーション発現剤の例には、以下の（１）〜（３）の化合物が含まれる。
（１）円盤状化合物
前記円盤状化合物について説明する。円盤状化合物としては少なくとも二つの芳香族環を有する化合物を用いることができる。
本明細書において、「芳香族環」は、芳香族炭化水素環に加えて、芳香族性ヘテロ環を含む。本発明に用いることができる前記円盤状化合物としては、例えば、特開２００８−１８１１０５号公報の［００３８］〜［００４６］に記載される化合物を挙げることができる。
【００７９】
前記円盤状化合物の例には、下記一般式（Ｉ）で表される化合物が含まれる。
【００８０】
【化１】
0005632605.tif 000003
【００８１】
式中、Ｘ1は、単結合、−ＮＲ4−、−Ｏ−又はＳ−であり；Ｘ2は、単結合、−ＮＲ5−、−Ｏ−又はＳ−であり；Ｘ3は、単結合、−ＮＲ6−、−Ｏ−又はＳ−である。また、Ｒ1、Ｒ2、及びＲ3は、それぞれ独立に、アルキル基、アルケニル基、芳香族環基又は複素
環基であり；Ｒ4、Ｒ5及びＲ6は、それぞれ独立に、水素原子、アルキル基、アルケニル
基、アリール基又は複素環基である。
【００８２】
以下に前記一般式（Ｉ）で表される化合物の好ましい例（Ｉ−（１）〜ＩＶ−（１０））を下記に示すが、本発明はこれらの具体例に限定されるものではない。
【００８３】
【化２】
0005632605.tif 000004
【００８４】
【化３】
0005632605.tif 000005
【００８５】
【化４】
0005632605.tif 000006
【００８６】
【化５】
0005632605.tif 000007
【００８７】
【化６】
0005632605.tif 000008
【００８８】
【化７】
0005632605.tif 000009
【００８９】
【化８】
0005632605.tif 000010
【００９０】
【化９】
0005632605.tif 000011
【００９１】
【化１０】
0005632605.tif 000012
【００９２】
【化１１】
0005632605.tif 000013
【００９３】
【化１２】
0005632605.tif 000014
【００９４】
【化１３】
0005632605.tif 000015
【００９５】
【化１４】
0005632605.tif 000016
【００９６】
（２）棒状化合物
本発明では前述の円盤状化合物の他に直線的な分子構造を有する棒状化合物も好ましく用いることができる。本発明に用いることができる前記棒状化合物としては、例えば、特開２００７−２６８８９８号公報の［００５３］〜［００９５］に記載される化合物を挙げることができる。
【００９７】
（３）正の複屈折性化合物
正の複屈折性化合物とは、分子が一軸性の配向をとって形成された層に光が入射したとき、前記配向方向の光の屈折率が前記配向方向に直交する方向の光の屈折率より大きくなるポリマーをいう。
このような正の複屈折性化合物としては、特に制限ないが、ポリアミド、ポリイミド、ポリエステル、ポリエーテルケトン、ポリアミドイミドおよびポリエステルイミド等の固有複屈折値が正のポリマーを挙げることができ、ポリエーテルケトンおよびポリエステル系ポリマー等が好ましく、ポリエステル系ポリマーがより好ましい。
【００９８】
前記ポリエステル系ポリマーは、炭素数２〜２０の脂肪族ジカルボン酸と炭素数８〜２０の芳香族ジカルボン酸の混合物と、炭素数２〜１２の脂肪族ジオール、炭素数４〜２０のアルキルエーテルジオールおよび炭素数６〜２０の芳香族ジオールから選ばれる少なくとも１種類以上のジオールとの反応によって得られるものであり、かつ反応物の両末端は反応物のままでもよいが、さらにモノカルボン酸類やモノアルコール類またはフェノール類を反応させて、所謂末端の封止を実施してもよい。この末端封止は、特にフリーなカルボン酸類を含有させないために実施されることが、保存性などの点で有効である。本発明のポリエステル系ポリマーに使用されるジカルボン酸は、炭素数４〜２０の脂肪族ジカルボン酸残基または炭素数８〜２０の芳香族ジカルボン酸残基であることが好ましい。
【００９９】
好ましく用いられる炭素数２〜２０の脂肪族ジカルボン酸としては、例えば、シュウ酸、マロン酸、コハク酸、マレイン酸、フマル酸、グルタル酸、アジピン酸、ピメリン酸、スベリン酸、アゼライン酸、セバシン酸、ドデカンジカルボン酸および１，４−シクロヘキサンジカルボン酸が挙げられる。
また炭素数８〜２０の芳香族ジカルボン酸としては、フタル酸、テレフタル酸、イソフタル酸、１，５−ナフタレンジカルボン酸、１，４−ナフタレンジカルボン酸、１，８−ナフタレンジカルボン酸、２，８−ナフタレンジカルボン酸および２，６−ナフタレンジカルボン酸等がある。
【０１００】
これらの中でも好ましい脂肪族ジカルボン酸としては、マロン酸、コハク酸、マレイン酸、フマル酸、グルタル酸、アジピン酸、アゼライン酸、１，４−シクロヘキサンジカルボン酸であり、芳香族ジカルボン酸としては、フタル酸、テレフタル酸、イソフタル酸、１，５−ナフタレンジカルボン酸、１，４−ナフタレンジカルボン酸である。特に好ましくは、脂肪族ジカルボン酸成分としてはコハク酸、グルタル酸、アジピン酸であり、芳香族ジカルボン酸としてはフタル酸、テレフタル酸、イソフタル酸、である。
【０１０１】
前述の脂肪族ジカルボン酸と芳香族ジカルボン酸のそれぞれの少なくとも一種類を組み合わせて用いられるが、その組み合わせは特に限定されるものではなく、それぞれの成分を数種類組み合わせても問題ない。
【０１０２】
前記正の複屈折性化合物に利用されるジオールまたは芳香族環含有ジオールは、例えば、炭素数２〜２０の脂肪族ジオール、炭素数４〜２０のアルキルエーテルジオールおよび炭素数６〜２０の芳香族環含有ジオールから選ばれるものである。
【０１０３】
炭素原子２〜２０の脂肪族ジオールとしては、アルキルジオールおよび脂環式ジオール類を挙げることができ、例えば、エタンジオール、１，２−プロパンジオール、１，３−プロパンジオール、１，２−ブタンジオール、１，３−ブタンジオール、２−メチル−１，３−プロパンジオール、１，４−ブタンジオール、１，５−ペンタンジオール、２，２−ジメチル−１，３−プロパンジオール（ネオペンチルグリコール）、２，２−ジエチル−１，３−プロパンジオール（３，３−ジメチロ−ルペンタン）、２−ｎ−ブチル−２−エチル−１，３プロパンジオール（３，３−ジメチロールヘプタン）、３−メチル−１，５−ペンタンジオール、１，６−ヘキサンジオール、２，２，４−トリメチル−１，３−ペンタンジオール、２−エチル−１，３−ヘキサンジオール、２−メチル−１，８−オクタンジオール、１，９−ノナンジオール、１，１０−デカンジオール、１，１２−オクタデカンジオール等があり、これらのグリコールは、１種または２種以上の混合物として使用される。
【０１０４】
好ましい脂肪族ジオールとしては、エタンジオール、１，２−プロパンジオール、１，３−プロパンジオール、１，２−ブタンジオール、１，３−ブタンジオール、２−メチル−１，３−プロパンジオール、１，４−ブタンジオール、１，５−ペンタンジオール、３−メチル−１，５−ペンタンジオール、１，６−ヘキサンジオール、１，４−シクロヘキサンジオール、１，４−シクロヘキサンジメタノールであり、特に好ましくはエタンジオール、１，２−プロパンジオール、１，３−プロパンジオール、１，２−ブタンジオール、１，３−ブタンジオール、１，４−ブタンジオール、１，５−ペンタンジオール、１，６−ヘキサンジオール、１，４−シクロヘキサンジオール、１，４−シクロヘキサンジメタノールである。
【０１０５】
炭素数４〜２０のアルキルエーテルジオールとしては、好ましくは、ポリテトラメチレンエーテルグリコール、ポリエチレンエーテルグリコールおよびポリプロピレンエーテルグリコールならびにこれらの組み合わせが挙げられる。その平均重合度は、特に限定されないが好ましくは２〜２０であり、より好ましくは２〜１０であり、さらには２〜５であり、特に好ましくは２〜４である。これらの例としては、典型的に有用な市販のポリエーテルグリコール類としては、カーボワックス（Carbowax）レジン、プルロニックス(Pluronics) レジンおよびニアックス(Niax)レジンが挙げられる。
【０１０６】
炭素数６〜２０の芳香族ジオールとしては、特に限定されないがビスフェノールＡ、１，２−ヒドロキシベンゼン、１，３−ヒドロキシベンゼン、１，４−ヒドロキシベンゼン、１，４−ベンゼンジメタノールが挙げられ、好ましくはビスフェノールＡ、１，４−ヒドロキシベンゼン、１，４−ベンゼンジメタノールである。
【０１０７】
前記正の複屈折性化合物は、末端がアルキル基あるいは芳香族基で封止された化合物であることが好ましい。これは、末端を疎水性官能基で保護することにより、高温高湿での経時劣化に対して有効であり、エステル基の加水分解を遅延させる役割を示すことが要因となっている。
前記正の複屈折性化合物の両末端がカルボン酸やＯＨ基とならないように、モノアルコール残基やモノカルボン酸残基で保護することが好ましい。
この場合、モノアルコールとしては炭素数１〜３０の置換、無置換のモノアルコールが好ましく、メタノール、エタノール、プロパノール、イソプロパノール、ブタノール、イソブタノール、ペンタノール、イソペンタノール、ヘキサノール、イソヘキサノール、シクロヘキシルアルコール、オクタノール、イソオクタノール、２−エチルヘキシルアルコール、ノニルアルコール、イソノニルアルコール、ｔｅｒｔ−ノニルアルコール、デカノール、ドデカノール、ドデカヘキサノール、ドデカオクタノール、アリルアルコール、オレイルアルコールなどの脂肪族アルコール、ベンジルアルコール、３−フェニルプロパノールなどの置換アルコールなどが挙げられる。
【０１０８】
好ましく使用され得る末端封止用アルコールは、メタノール、エタノール、プロパノール、イソプロパノール、ブタノール、イソブタノール、イソペンタノール、ヘキサノール、イソヘキサノール、シクロヘキシルアルコール、イソオクタノール、２−エチルヘキシルアルコール、イソノニルアルコール、オレイルアルコール、ベンジルアルコールであり、特にはメタノール、エタノール、プロパノール、イソブタノール、シクロヘキシルアルコール、２−エチルヘキシルアルコール、イソノニルアルコール、ベンジルアルコールである。
【０１０９】
また、モノカルボン酸残基で封止する場合は、モノカルボン酸残基として使用されるモノカルボン酸は、炭素数１〜３０の置換、無置換のモノカルボン酸が好ましい。これらは、脂肪族モノカルボン酸でも芳香族環含有カルボン酸でもよい。好ましい脂肪族モノカルボン酸について記述すると、酢酸、プロピオン酸、ブタン酸、カプリル酸、カプロン酸、デカン酸、ドデカン酸、ステアリン酸、オレイン酸が挙げられ、芳香族環含有モノカルボン酸としては、例えば安息香酸、ｐ−ｔｅｒｔ−ブチル安息香酸、ｐ−ｔｅｒｔ−アミル安息香酸、オルソトルイル酸、メタトルイル酸、パラトルイル酸、ジメチル安息香酸、エチル安息香酸、ノルマルプロピル安息香酸、アミノ安息香酸、アセトキシ安息香酸等があり、これらはそれぞれ１種または２種以上を使用することができる。
【０１１０】
前記正の複屈折性化合物の合成は、常法により上記ジカルボン酸とジオールおよび／または末端封止用のモノカルボン酸またはモノアルコール、とのポリエステル化反応またはエステル交換反応による熱溶融縮合法か、あるいはこれら酸の酸クロライドとグリコール類との界面縮合法のいずれかの方法によっても容易に合成し得るものである。これらのポリエステル系添加剤については、村井孝一編者「添加剤 その理論と応用」（株式会社幸
書房、昭和４８年３月１日初版第１版発行）に詳細な記載がある。また、特開平０５−１５５８０９号、特開平０５−１５５８１０号、特開平５−１９７０７３号、特開２００６−２５９４９４号、特開平０７−３３０６７０号、特開２００６−３４２２２７号、特開２００７−００３６７９号各公報などに記載されている素材を利用することもできる。
以下に、前記正の複屈折性化合物の具体例を記すが、本発明で用いることができる正の複屈折性化合物はこれらに限定されるものではない。
【０１１１】
【表１】
0005632605.tif 000017
【０１１２】
【表２】
0005632605.tif 000018
【０１１３】
表２および表３中、ＰＡはフタル酸を、ＴＰＡはテレフタル酸を、ＩＰＡはイソフタル酸を、ＡＡはアジピン酸を、ＳＡはコハク酸を、２，６−ＮＰＡは２，６−ナフタレンジカルボン酸を、２，８−ＮＰＡは２，８−ナフタレンジカルボン酸を、１，５−ＮＰＡは１，５−ナフタレンジカルボン酸を、１，４−ＮＰＡは１，４−ナフタレンジカルボン酸を、１，８−ＮＰＡは１，８−ナフタレンジカルボン酸をそれぞれ示している。
【０１１４】
このような前記正の複屈折性化合物の添加量は、セルロースアシレート樹脂１００質量部に対して、１〜３０質量部であることが好ましく、４〜２５質量部であることがより好ましく、１０〜２０質量部であることが特に好ましい。
【０１１５】
前記リア側位相差領域の第1の位相差層、及びフロント側位相差領域の第３の位相差層用のセルロースアシレート系フィルムには、前記レターデーション発現剤とともに、又はそれに代えて、その他の添加剤を添加していてもよい。その他の添加剤としては、酸化防止剤、紫外線吸収剤、剥離促進剤、可塑剤、波長分散調整剤、微粒子、光学特性調整剤などをあげることができ、いずれも公知の添加剤を用いることができる。
【０１１６】
前記リア側位相差領域の第1の位相差層、及びフロント側位相差領域の第３の位相差層用のセルロースアシレート系フィルムには、得られるフィルムの機械的物性を改良するため、または乾燥速度を向上するために、可塑剤を添加することができる。本発明に用いることができる前記可塑剤としては、例えば、特開２００８−１８１１０５号公報の［００６７］に記載される化合物を挙げることができる。
【０１１７】
アクリル系ポリマーフィルム：
アクリル系ポリマーフィルムは、(メタ)アクリル酸エステルの少なくとも１種から誘導される繰り返し単位を有するアクリル系ポリマーを主成分とするフィルムである。当該アクリル系ポリマーフィルムの好ましい例は、(メタ)アクリル酸エステルから誘導される繰り返し単位とともに、ラクトン環単位、無水マレイン酸単位、及びグルタル酸無水物単位から選ばれる少なくとも１種の単位を含むアクリル系ポリマーである。このアクリル系ポリマーについては、特開２００８−９３７８号公報に詳細な記載があり、参照することができる。
【０１１８】
なお該アクリル系ポリマーフィルムには、アクリル系重合体以外の重合体として、セルロース系重合体を加えると、アクリル系とセルロース系の物性が相補的に作用して、所望の特性の材料となるので好ましい。セルロース系重合体の添加量は、５〜４０質量％（重合体全体に対する割合）程度が好ましい。例えばアクリル系ポリマーフィルムは、透湿度が低いため、偏光板加工後の残留水分が抜けにくいが、セルロース系重合体を加えることで、適度な透湿度を与えることができる。具体的な例として、セルロースアシレート（表4記載のＣＴＡ）を１０質量％加えたフィルム、及びセルロースアシレートプロピオネート（ＣＡＰ４８２−２０（イーストマンケミカル社製））を３０質量％加えたフィルムが挙げられる。
【０１１９】
環状オレフィン系ポリマーフィルム：
環状オレフィン系ポリマーフィルムの原料及びその製造方法、並びに該原料を用いたフィルムの製造方法については、特開２００６−２９３３４２号公報の［００９８］〜［０１９３］に詳細な記載があり、本発明において参照することができる。リア側位相差領域の第1の位相差層、及びフロント側位相差領域の第３の位相差層を構成する位相差フィルムとして利用可能な環状オレフィン系ポリマーフィルムの例には、ノルボルネン系ポリマーフィルムが含まれ、市販のポリマーでは、アートン（ＪＳＲ製）、ゼオノア（日本ゼオン製）などを用いることができる。
【０１２０】
リア側位相差領域の第1の位相差層、及びフロント側位相差領域の第３の位相差層用の位相差フィルムとして用いられる種々のポリマーフィルムは、種々の方法で製造することができる。例えば、溶液キャスト法（溶液流延法）、溶融押出法、カレンダー法、圧縮成形法などが挙げられる。これらのフィルム成形方法のうち、溶液キャスト法（溶液流延法）、溶融押出法が特に好ましい。また、リア側位相差領域の第1の位相差層、及びフロント側位相差領域の第３の位相差層用の位相差フィルムとして利用される種々のポリマーフィルムは、成形された後、延伸処理を経て製造されたフィルムであってもよい。フィルムの延伸は、１軸延伸であっても２軸延伸であってもよい。同時あるいは逐次２軸延伸処理を行うのが好ましい。大きな光学異方性を達成するためにはフィルムを高い延伸倍率で延伸することが必要である。例えば、フィルムの幅方向、及びフィルムの縦方向（流れ方向）に延伸することが好ましい。延伸倍率は、３〜１００％程度であることが好ましい。延伸処理は、テンターを用いて実施できる。また、ロール間にて縦延伸を行ってもよい。
【０１２１】
また、リア側位相差領域の第1の位相差層、及びフロント側位相差領域の第３の位相差層は、液晶組成物を所望の配向状態とした後、その配向状態を固定して形成された層であってもよいし、又は当該層とともに、当該層を支持するポリマーフィルムを有する積層体であってもよい。後者の態様では、当該ポリマーフィルムを偏光子の保護フィルムとして利用することもできる。リア側位相差領域の第1の位相差層、及びフロント側位相差領域の第３の位相差層の作製に利用可能な液晶の例には、棒状液晶、円盤状液晶、コレステリック液晶等、種々の液晶が含まれる。
【０１２２】
前記溶液キャスト法として、共流延法、逐次流延法、塗布法などの積層流延法も用いることができる。共流延法および逐次流延法により製造する場合には、先ず、各層用のセルロースアセテート溶液（ドープ）を調製する。共流延法（重層同時流延）は、流延用支持体（バンドまたはドラム）の上に、各層（３層あるいはそれ以上でもよい）各々の流延用ドープを別のスリットなどから同時に押出す流延用ギーサからドープを押出して、各層同時に流延し、適当な時期に支持体から剥ぎ取って、乾燥しフィルムを成形する流延法である。
逐次流延法は、流延用支持体の上に先ず第１層用の流延用ドープを流延用ギーサから押出して、流延し、乾燥あるいは乾燥することなく、その上に第２層用の流延用ドープを流延用ギーサから押出して流延する要領で、必要なら第３層以上まで逐次ドープを流延・積層して、適当な時期に支持体から剥ぎ取って、乾燥しフィルムを成形する流延法である。
塗布法は、一般的には、コア層のフィルムを溶液製膜法によりフィルムに成形し、表層に塗布する塗布液を調製し、適当な塗布機を用いて、片面ずつまたは両面同時にフィルムに塗布液を塗布・乾燥して積層構造のフィルムを成形する方法である。
【０１２３】
また、リア側位相差領域の第1の位相差層、及びフロント側位相差領域の第３の位相差層の厚みは、２０μｍ以上、２００μm以下とすることが製造適性の観点で好ましい。
【０１２４】
１−２．  リア側位相差領域の第２の位相差層、及びフロント側位相差領域の第４の位相差層：
本発明において、第２の位相差層及び第４の位相差層は、それぞれ上記式（III）及び（VII）の光学特性を満足し、即ち、層面の法線を含む少なくとも一つの入射面の入射光に対して、レターデーションの極角依存性が法線方向（極角０°）を中心に非対称性を持つ位相差層である。さらに、下記（１）〜（３）の全ての光学特性を満足する位相差層であることが好ましい。第２及び第４の位相差層の好ましい光学特性の態様は、前述のＴＮ、ＥＣＢ、ＯＣＢの各モード液晶表示装置について略同等である。
（１）波長５５０ｎｍにおける面内レターデーションＲｅ（５５０）が、２０ｎｍ〜１２０ｎｍであり（さらに好ましくは、Ｒｅ（５５０）は２５〜５０ｎｍであり）；
（２）第２及び第４の位相差層の傾斜方位と法線を含む面内において、前記法線から傾斜方位側へ４０°傾いた方向から測定した、波長５５０ｎｍのＲ［４０°］が、０ｎｍ〜３００ｎｍ（より好ましくは０〜１９０ｎｍ）であり；及び
（３）第２及び第４の位相差層の傾斜方位と法線を含む面内において、前記法線から傾斜方位側へ４０°傾いた方向（入射方向１）から測定した、波長５５０ｎｍのレターデーションＲ［＋４０°］と、該法線に対して傾斜方位とは反対側へ４０°傾いた方向（入射方向２）から測定したＲ［−４０°］とが、リア側位相差領域を構成する第２の位相差層では下記式（III）
１＜Ｒ２［＋４０°］／Ｒ２［−４０°］              （III）
を満足し、フロント側位相差領域を構成する第４の位相差層では下記式（VII）
１＜Ｒ４［＋４０°］／Ｒ４［−４０°］              （VII）
を満足する；のが好ましい。
なお、上記（２）の特性については、Ｒ［４０°］は、Ｒ［＋４０°］及びＲ［−４０°］の双方を意味し、Ｒ［４０°］が、０ｎｍ〜３００ｎｍであるとは、Ｒ［＋４０°］及びＲ［−４０°］の双方が０〜３００ｎｍの範囲内であることを意味する。
なお、たとえ層面の法線を含む少なくとも一つの入射面の入射光に対して、レターデーションの極角依存性が法線方向（極角０°）を中心に非対称性を持つ第２及び第４の位相差層を利用しても、光学特性が記式（Ｉ）又は（II）及び（IV）を満足しない第１及び第３の位相差層と組合せて使用しない限り、ＴＮ、ＥＣＢ及びＯＣＢ型のいずれの液晶表示装置の光学補償に利用しても、本発明の顕著な正面コントラスト向上効果は得られない。
【０１２５】
第２及び第４の位相差層の一例は、ディスコティック液晶分子を、いわゆるハイブリッド配向状態、で固定して形成される位相差層が挙げられる。ディスコティック液晶分子のハイブリッド配向を利用すると、Ｒ［＋４０°］／Ｒ［−４０°］が、５〜２０程度（より好ましくは８〜１５程度）の第２及び第４の位相差層が得られる。ハイブリッド配向では、円盤状液晶性分子の長軸（円盤面）と層面との角度が、層の深さ方向で、且つ配向膜面からの距離の増加と共に増加または減少している。角度は、距離の増加と共に減少することが好ましい。さらに、角度の変化としては、連続的増加、連続的減少、間欠的増加、間欠的減少、連続的増加と連続的減少を含む変化、あるいは、増加及び減少を含む間欠的変化が可能である。間欠的変化は、厚さ方向の途中で当該角度が変化しない領域を含んでいる。本明細書では、「ハイブリッド配向」には、当該角度が変化しない領域を含んでいても、全体として増加または減少している配向状態も含むものとする。当該角度が連続的に変化しているハイブリッド配向が好ましい。
【０１２６】
第２及び第４の位相差層の作製に使用可能な円盤状（ディスコティック）液晶化合物の例には、Ｃ．Ｄｅｓｔｒａｄｅらの研究報告、Ｍｏｌ．Ｃｒｙｓｔ．７１巻、１１１頁（１９８１年）に記載されているベンゼン誘導体、Ｃ．Ｄｅｓｔｒａｄｅらの研究報告、Ｍｏｌ．Ｃｒｙｓｔ．１２２巻、１４１頁（１９８５年）、Ｐｈｙｓｉｃｓ ｌｅｔｔ，Ａ，７８巻、８２頁（１９９０）に記載されているトルキセン誘導体、Ｂ．Ｋｏｈｎｅらの研究報告、Ａｎｇｅｗ．Ｃｈｅｍ．９６巻、７０頁（１９８４年）に記載されたシクロヘキサン誘導体及びＪ．Ｍ．Ｌｅｈｎらの研究報告、Ｊ．Ｃｈｅｍ．Ｃｏｍｍｕｎ．，１７９４頁（１９８５年）、Ｊ．Ｚｈａｎｇらの研究報告、Ｊ．Ａｍ．Ｃｈｅｍ．Ｓｏｃ．１１６巻、２６５５頁（１９９４年）に記載されているアザクラウン系やフェニルアセチレン系マクロサイクルが含まれる。
【０１２７】
円盤状液晶化合物の分子としては、分子中心の母核に対して、直鎖のアルキル基、アルコキシ基、置換ベンゾイルオキシ基が母核の側鎖として放射線状に置換した構造である液晶性を示す化合物も含まれる。分子または分子の集合体が、回転対称性を有し、一定の配向を付与できる化合物であることが好ましい。円盤状液晶化合物を含有する組成物から形成する位相差層は、最終的に位相差層に含まれる状態で液晶性を示す必要はない。例えば、熱や光で反応する基を有する低分子の円盤状液晶性分子を、加熱又は光照射により重合反応等させて、高分子量化すると、液晶性を失うが、かかる高分子量化された化合物を含む位相差層も、もちろん本発明に利用することができる。円盤状液晶化合物の好ましい例には、特開平８−５０２０６号公報に記載されている化合物が含まれる。また、円盤状液晶性分子の重合については、特開平８−２７２８４公報に記載がある。
【０１２８】
円盤状液晶性分子を重合により固定するためには、円盤状液晶性分子の円盤状コアに、置換基として重合性基を結合させる必要がある。円盤状コアと重合性基は、連結基を介して結合する化合物が好ましく、これにより重合反応においても配向状態を保つことができる。例えば、特開２０００−１５５２１６号公報明細書中の段落番号［０１５１］〜「０１６８」記載の化合物等が挙げられる。
【０１２９】
前記第２及び第４の位相差層の形成には、液晶化合物と共に、可塑剤、界面活性剤、重合性モノマー等の添加剤を併用してもよい。これらの添加剤は、塗工膜の均一性、膜の強度、液晶分子の配向性等を向上すること等、種々の目的で添加されるであろう。
重合性モノマーとしては、ラジカル重合性若しくはカチオン重合性の化合物が挙げられる。好ましくは、多官能性ラジカル重合性モノマーであり、上記の重合性基含有の液晶化合物と共重合性のものが好ましい。例えば、特開２００２−２９６４２３号公報明細書中の段落番号［００１８］〜［００２０］記載のものが挙げられる。上記化合物の添加量は、液晶性化合物に対して一般に１〜５０質量％の範囲にあり、５〜３０質量％の範囲にあることが好ましい。
界面活性剤としては、従来公知の化合物が挙げられるが、特にフッ素系化合物が好ましい。具体的には、例えば特開２００１−３３０７２５号公報明細書中の段落番号［００２８］〜［００５６］記載の化合物が挙げられる。
使用可能なポリマーの例としては、セルロースエステルを挙げることができる。セルロースエステルの好ましい例としては、特開２０００−１５５２１６号公報明細書中の段落番号［０１７８］記載のものが挙げられる。液晶性分子の配向を阻害しないように、上記ポリマーの添加量は、液晶性分子に対して０．１〜１０質量％の範囲にあることが好ましく、０．１〜８質量％の範囲にあることがより好ましい。
円盤状液晶性分子のディスコティックネマティック液晶相−固相転移温度は、７０〜３００℃が好ましく、７０〜１７０℃がさらに好ましい。
【０１３０】
前記第２及び第４の位相差層は、液晶性化合物、及び必要に応じて後述の重合性開始剤や任意の添加剤を含む塗布液を、支持体の表面上（好ましくは支持体表面に配向膜を形成し、該配向膜の表面）に塗布することで形成できる。塗布液の調製に使用する溶媒としては、有機溶媒が好ましく用いられる。有機溶媒の例には、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン、テトラクロロエタン）、エステル（例、酢酸メチル、酢酸ブチル）、ケトン（例、アセトン、メチルエチルケトン）、エーテル（例、テトラヒドロフラン、１，２−ジメトキシエタン）が含まれる。アルキルハライドおよびケトンが好ましい。二種類以上の有機溶媒を併用してもよい。
塗布液の塗布は、従来公知の方法により実施でき、前記の配向膜で記載の内容のものが挙げられる。
第２及び第４の位相差層の厚さは、０．１〜２０μｍであることが好ましく、０．５〜１５μｍであることがさらに好ましく、１〜１０μｍであることがよりさらに好ましい。
【０１３１】
配向させた液晶性分子を、配向状態を維持して固定することができる。配向状態の固定は、重合反応により実施することが好ましい。重合反応には、熱重合開始剤を用いる熱重合反応と光重合開始剤を用いる光重合反応とが含まれる。光重合反応が好ましい。
光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
【０１３２】
光重合開始剤の使用量は、塗布液の固形分の０．０１〜２０質量％の範囲にあることが好ましく、０．５〜５質量％の範囲にあることがさらに好ましい。
液晶性分子の重合のための光照射は、紫外線を用いることが好ましい。
照射エネルギーは、２０ｍＪ／ｃｍ2〜５０Ｊ／ｃｍ2の範囲にあることが好ましく、２０〜５０００ｍＪ／ｃｍ2の範囲にあることがより好ましく、１００〜８００ｍＪ／ｃｍ2の範囲にあることがさらに好ましい。また、光重合反応を促進するため、加熱条件下で光照射を実施してもよい。
【０１３３】
第２及び第４の位相差層中の表面側（空気側）の液晶性分子の長軸（円盤面）方向は、一般に、位相差層の形成に用いる液晶性分子と共に使用する添加剤（例えば、可塑剤、界面活性剤、重合性モノマー及びポリマーなど）の種類を選択することにより調整することができる。長軸の配向方向の変化の程度も、上記と同様に、液晶性分子と添加剤との選択により調整できる。
【０１３４】
第２及び第４の位相差層の他の例は、主軸が厚み方向において傾斜しているフィルムである。ここで、フィルムの「主軸」とは、ＫＯＢＲＡ  ２１ＡＤＨ又はＷＲが算出した屈折率楕円体の主屈折率、ｎｘ、ｎｙ、ｎｚにおけるフィルム厚さ方向の主屈折率ｎｚをいう。また、「厚み方向において傾斜している」とは、フィルム面の法線方向に対して、フィルム面内の任意の方向を傾斜方位として、フィルム面方向に角度θｔ°（但し０°＜θｔ＜９０°を満足する。以下、θｔを「傾斜角」という）だけ傾斜していることを意味する。前記位相差層は、フィルム面法線方向に対して傾斜角度４７°以下でＲ［＋４０°］／Ｒ［−４０°］が５以上であるのが好ましく（より好ましくは傾斜角度９〜４７°でＲ［＋４０°］／Ｒ［−４０°］が８以上、また、さらに好ましいのは傾斜角度２０〜４７°でＲ［＋４０°］／Ｒ［−４０°］が８〜１５の範囲である）の方向に主軸を有するポリマーフィルム又は液晶組成物からなる層であるのが好ましい。また、ＴＮ、ＥＣＢ及びＯＣＢモードのいずれの態様においても、傾斜角度θｔは、４７°以下であるのがより好ましく、９〜４７°であるのがさらに好ましく、２０〜４７°であるのがよりさらに好ましい。
【０１３５】
なお、フィルムの主軸のフィルム面に対する傾斜角度は、以下の方法により測定することができる。なお、以下の測定方法において許容される誤差は、本発明に用いられるフィルムの主軸の傾斜角度についても許容されるであろう。
フィルムの主軸の傾斜角度は、ＫＯＢＲＡ  ２１ＡＤＨ又はＷＲ（王子計測機器（株）製）を用い、フィルムの幅方向（ＴＤ方向）を傾斜軸とした測定を行い、傾斜角度４０度での位相差及び傾斜角度−４０度での位相差から、主軸の傾斜角度を測定する。なお、測定波長は５５０ｎｍとする。
また、主軸の傾斜角のバラツキは、以下の方法により測定することができる。
フィルムの幅方向に１０点及び、搬送方向１０点に等間隔でサンプリングを行い、上記方法で主軸の傾斜角を測定し、その最大値と最小値の差を、主軸の傾斜角のバラツキとすることができる。
なお、遅相軸角度は、前記したＲｅの測定によって決定することができ、そのバラツキも、フィルムの幅方向に１０点及び、搬送方向１０点に等間隔に測定を行った際の最大値と最小値の差で決定することができる。
【０１３６】
前記態様の第２及び第４の位相差層は、例えば、以下の方法で製造することができる。
熱可塑性樹脂を含有する組成物のフィルム状の溶融物を、周速が互いに異なる２つのロール間を通過させること、及び所望によりさらに延伸すること、を含む方法により製造することができる。この方法により、上記（１）〜（３）の光学特性を満足するポリマーフィルムを安定的に及び簡易に製造することができる。より具体的には、溶融状態で周速が互いに異なる２つのロール間を通過させることにより、光学特性のバラツキが無く又は小さく、フィルム表面に接触傷などの欠陥を発生させずに、安定的に前記（１）〜（３）の光学特性を満足するポリマーフィルムを製造することができる。光学特性のバラツキが無い又は少ない点、及びフィルム表面に接触傷などの欠陥がない点で、下記方法で製造するフィルムは、特開平７−３３３４３７号公報や特開平６−２２２２１３号公報に記載されている、非溶融状態のフィルムを周速の異なるロール間を通過させて光軸を傾斜させたフィルムと相違する。
以下、この製造方法について詳細に説明する。
【０１３７】
前記方法では、熱可塑性樹脂を含有する組成物（「熱可塑性樹脂組成物」という場合がある）を溶融押出しする。溶融押出しをする前に、熱可塑性樹脂組成物をペレット化するのが好ましい。ペレット化は前記熱可塑性樹脂組成物を乾燥した後、２軸混練押出機を用い１５０℃〜３００℃で溶融後、ヌードル状に押出したものを空気中あるいは水中で固化し裁断することにより作製できる。また、押出機による溶融後、水中に口金より直接押出しながらカットするアンダーウオーターカット法等によりペレット化することもできる。ペレット化に利用される押出機としては、単軸スクリュー押出機、非かみ合い型異方向回転二軸スクリュー押出機、かみ合い型異方向回転二軸スクリュー押出機、かみ合い型同方向回転二軸スクリュー押出機などを用いることができる。押出機の回転数は１０ｒｐｍ〜１０００ｒｐｍが好ましく、より好ましくは２０ｒｐｍ〜７００ｒｐｍである。押出滞留時間は１０秒〜１０分、より好ましくは２０秒〜５分である。
ペレットの大きさについては特に制限はないが、一般的には１０ｍｍ3〜１０００ｍｍ3程度であり、より好ましくは３０ｍｍ3〜５００ｍｍ3程度である。
【０１３８】
溶融押出し前に、ペレット中の水分を減少させることが好ましい。好ましい乾燥温度は４０〜２００℃、さらに好ましくは６０〜１５０℃である。これにより含水率を１．０質量％以下にすることが好ましく、０．１質量％以下にすることがさらに好ましい。乾燥は空気中で行ってもよく、窒素中で行ってもよく、真空中で行ってもよい。
【０１３９】
次に、乾燥したペレットを、押出機の供給口を介してシリンダー内に供給し、混練及び溶融させる。シリンダー内は、例えば、供給口側から順に、供給部、圧縮部、計量部とで構成される。押出機のスクリュー圧縮比は１．５〜４．５が好ましく、シリンダー内径に対するシリンダー長さの比（Ｌ／Ｄ）は２０〜７０が好ましく、シリンダー内径は３０ｍｍ〜１５０ｍｍが好ましい。押出温度は、熱可塑性樹脂の溶融温度に応じて決定されるが、一般的には、１９０〜３００℃程度が好ましい。さらに残存酸素による溶融樹脂の酸化を防止するため、押出機内を不活性（窒素等）気流中、あるいはベント付き押出機を用い真空排気しながら実施するのも好ましい。
【０１４０】
熱可塑性樹脂組成物中の異物濾過のためブレーカープレート式の濾過やリーフ型ディスクフィルターを組み込んだ濾過装置を設けることが好ましい。濾過は１段で行ってもよく、多段濾過で行ってもよい。濾過精度は１５μｍ〜３μｍが好ましく、さらに好ましくは１０μｍ〜３μｍである。濾材としてはステンレス鋼を用いることが望ましい。濾材の構成は、線材を編んだもの、金属繊維もしくは金属粉末を焼結したもの（焼結濾材）が使用でき、中でも焼結濾材が好ましい。
【０１４１】
吐出量の変動を減少させ厚み精度を向上させるために、押出機とダイの間にギアポンプを設けることが好ましい。これによりダイ内の樹脂圧力変動巾を±１％以内にすることができる。ギアポンプによる定量供給性能を向上させるために、スクリューの回転数を変化させて、ギアポンプ前の圧力を一定に制御する方法も用いることができる。
【０１４２】
前記の如く構成された押出機によって溶融され、必要に応じ濾過機、ギアポンプを経由して溶融樹脂がダイに連続的に送られる。ダイはＴダイ、フィッシュテールダイ、ハンガーコートダイの何れのタイプでも構わない。またダイの直前に樹脂温度の均一性アップのためスタティックミキサーを入れることも好ましい。Ｔダイ出口部分のクリアランスは一般的にフィルム厚みの１．０〜１０倍がよく、好ましくは１．２〜５倍である。
ダイは５〜５０ｍｍ間隔で厚み調整可能であることが好ましい。また下流のフィルム厚み、厚み偏差を計算し、その結果をダイの厚み調整にフィードバックさせる自動厚み調整ダイも有効である。
単層製膜装置以外にも、多層製膜装置を用いて製造も可能である。
このようにして、樹脂が供給口から押出機に入ってからダイから出るまでの滞留時間は３分〜４０分が好ましく、さらに好ましくは４分〜３０分である。
【０１４３】
次に、熱可塑性樹脂の溶融物をダイからフィルム状に押出し、２つのロール（例えば、タッチロール及びキャスティングロール）間を通過させ、冷却固化して（タッチロール法）、フィルムを得る。前記方法では、互いに異なる周速で回転している２つのロール間にフィルム状の溶融物を通過させることで、フィルムにせん断を与えて、前記関係式（ＩＩＩ）を満足する（主軸が法線方向に対して傾斜した）ポリマーフィルムを作製することができる。直径の大きなロールを用いるとフィルムにかかるせん断が大きくなり、Ｒ[＋４０°]／Ｒ[−４０°]の値が大きくなる（主軸の傾斜角度が大きくなる）傾向がある。直径が、３５０〜６００ｎｍ（より好ましくは３５０〜５００ｎｍ）の２つのロール（例えば、タッチングロールとキャスティングロール）を使用するのが好ましい。直径の大きなロールを用いると、フィルム状の溶融物とロールの接触面積が広くなり、せん断がかかる時間がより長くなるため、Ｒ[＋４０°]／Ｒ[−４０°]の値が大きい（主軸がより大きな傾斜角度で傾斜した）フィルムを、しかもそのバラツキを抑制しつつ製造することができる。なお、本発明の方法では、２つのロールの直径は等しくても、異なっていてもよい。また、フィルムの噛み込み性も向上するので、より安定的に製造することができる。一方、フィルム状の溶融物の幅方向の温度分布が顕著であると、均一性を維持するのが困難になるので、前記方法では、ダイから溶融押出しされ２つのロールの少なくとも一方に接触する直前まで、溶融物の幅方向の温度分布を軽減するのが好ましく、具体的には、幅方向の温度分布を５℃以内にするのが好ましい。温度分布を軽減するためには、溶融物のダイと２つのロールとの間の通路の少なくとも一部に、断熱機能又は熱反射機能のある部材を配置し、該溶融物を外気から遮蔽するのが好ましい。この様に、断熱部材を通路に配置して、外気から遮蔽することで、外部環境、例えば風、の影響を抑えることができ、フィルムの幅方向の温度分布を抑制することができる。フィルム状の溶融物の幅方向の温度分布は、±３℃以内がより好ましく、±１℃以内がよりさらに好ましい。この様に、ロール間を通過させる直前まで、フィルム状溶融物の幅方向の温度を均一にするバラツキを抑制することができる。
なお、フィルム状の溶融物の温度分布は、接触式温度計や非接触式温度計によって測定することができるが、特に非接触式の赤外温度計を用いて測定することができる。
【０１４４】
よりバラツキをなくす方法として、フィルム状の溶融物がキャスティングロールに接触する際の密着性を上げる方法がある。具体的には、静電印加法、エアナイフ法、エアーチャンバー法、バキュームノズル法などの方法を組み合わせて、密着性を向上させることができる。このような密着向上法は、フィルム状の溶融物の全面に実施してもよく、一部に実施してもよい。
【０１４５】
また、供給された熱可塑性樹脂組成物の溶融物を２つのロール表面で連続的に挟圧してフィルム状に成形する従来の方法に加え、ロール間に圧力を５〜５００ＭＰａかけるのが好ましい。より好ましい圧力は、２０〜３００ＭＰａであり、さらに好ましくは、２５〜２００ＭＰａであり、特に好ましくは３０〜１５０ＭＰａである。
【０１４６】
本発明では、２つのロールの材質は金属であることが好ましく、より好ましくはステンレスであり、表面をメッキ処理されたロールも好ましい。一方、ゴムロールやゴムでライニングした金属ロールは、表面の凹凸が大きく、フィルムの表面に傷が付き易いので、使用しないほうが好ましい。
タッチロールについては、例えば特開平１１−３１４２６３号公報、特開２００２−３６３３２号公報、特開平１１−２３５７４７号公報、国際公開第９７／２８９５０号パンフレット、特開２００４−２１６７１７号公報、特開２００３−１４５６０９号公報記載のものを利用できる。
【０１４７】
フィルム状の溶融物を通過させる２つのロール（例えばキャスティングロールとタッチロール）以外に、キャスティングロールを１本以上使用して、フィルムを冷却するのが好ましい。タッチロールは、通常は最上流側（ダイに近い方）の最初のキャスティングロールにタッチさせるように配置する。一般的には３本の冷却ロールを用いることが比較的よく行われているが、この限りではない。複数本あるキャスティングロールの間隔は、面間で０．３ｍｍ〜３００ｍｍが好ましく、より好ましくは、１ｍｍ〜１００ｍｍ、さらに好ましくは３ｍｍ〜３０ｍｍである。
【０１４８】
また、タッチロールやキャスティングロールの表面は、算術平均高さＲａが通常１００ｎｍ以下、好ましくは５０ｎｍ以下、さらに好ましくは２５ｎｍ以下である。
【０１４９】
ここで、２つのロールの周速比とは、２つのロールの周速度の比率（第１のロールの周速度／第２のロールの周速度）を意味する。但し、第１のロールの周速度＜第２のロールの周速度とする。２つのロールの周速差が大きいほど、即ち、上記周速比が小さいほど、得られるフィルムのＲ[＋４０°]／Ｒ[−４０°]の値が大きくなる（主軸の傾斜角度は大きくなる）傾向があるが、一方、周速差が大きすぎると、得られるフィルムの表面に傷が付きやすくなる。具体的には、Ｒ[＋４０°]／Ｒ[−４０°]の値が大きい（主軸の傾斜角度βが大きい、例えば、２０°以上の）ポリマーフィルムを製造する際は、２つのロールの周速比は、０．５５〜０．８０とすることが好ましく、０．５５〜０．７４とすることがより好ましい。但し、傷が付かないよう、下記条件（ｉ）〜（iii）を満足することが
好ましい。
（ｉ）  ２つのロールの少なくとも一方に接触する直前の熱可塑性樹脂組成物の溶融物の粘弾性が、損失弾性率＞貯蔵弾性率を示す温度領域（具体的にはＴｇ＋５０℃〜Ｔｇ＋７０℃以上（Ｔｇは熱可塑性樹脂のガラス転移点））にする、
（ii）  ダイから溶融押出しされたフィルム状の溶融物が、２つのロールの少なくとも一方に接触する直前まで、溶融物の幅方向の温度分布を±５℃以内にする、
（iii）  ２つのロールとして、少なくとも表面が金属製のロールを使用する。
【０１５０】
２つのロールは、連れ周り駆動でも独立駆動でもよいが、光軸のバラツキを制御するためには、独立駆動であることが好ましい。本発明では、２つのロールが、互いに異なる周速で駆動されることは上記した通りであるが、さらに、２つのロールの表面温度に差をつけてもよい。好ましい温度差は５℃〜８０℃であり、より好ましくは２０℃〜８０℃、さらに好ましくは２０℃〜６０℃である。その際、２つのロールの温度は、好ましくは６０℃〜１６０℃、より好ましくは７０℃〜１５０℃、さらに好ましくは８０℃〜１４０℃に設定する。このような温度制御は、タッチロール内部に温調した液体、気体を通すことで達成することができる。
【０１５１】
溶融物を延製膜した後、両端をトリミングすることが好ましい。トリミングで切り落とした部分は破砕し、再度原料として使用してもよい。
また片端あるいは両端に厚みだし加工（ナーリング処理）を行うことも好ましい。厚みだし加工による凹凸の高さは１μｍ〜５０μｍが好ましく、より好ましくは３μｍ〜２０μｍである。厚みだし加工は両面に凸になるようにしても、片面に凸になるようにしても構わない。厚みだし加工の幅は１ｍｍ〜５０ｍｍが好ましく、より好ましくは３ｍｍ〜３０ｍｍである。押出し加工は室温〜３００℃で実施できる。巻き取る前に、片面もしくは両面に、ラミフィルムを付けることも好ましい。ラミフィルムの厚みは５μｍ〜１００μｍが好ましく、１０μｍ〜５０μｍがより好ましい。材質はポリエチレン、ポリエステル、ポリプロピレン等、特に限定されない。
巻き取り張力は、好ましくは２ｋｇ／ｍ幅〜５０ｋｇ／幅であり、より好ましくは５ｋｇ／ｍ幅〜３０ｋｇ／幅である。
【０１５２】
位相差層に要求される特性を満足するポリマーフィルムを製造するために、製膜した後、延伸及び／又は緩和処理を行ってもよい。例えば、以下の（ａ）〜（ｉ）の組合せで各工程を実施することができる。
（ａ）  横延伸
（ｂ）  横延伸→緩和処理
（ｃ）  縦延伸→横延伸
（ｄ）  縦延伸→横延伸→緩和処理
（ｅ）  縦延伸→緩和処理→横延伸→緩和処理
（ｆ）  横延伸→縦延伸→緩和処理
（ｇ）  横延伸→緩和処理→縦延伸→緩和処理
（ｈ）  縦延伸→横延伸→縦延伸
（ｉ）  縦延伸→横延伸→縦延伸→緩和処理
これらの中で特に必要となるのが、（ａ）の横延伸工程である。
【０１５３】
横延伸はテンターを用い実施することができる。即ちフィルムの幅方向の両端部をクリップで把持し、横方向に拡幅することで延伸する。この時、テンター内に所望の温度の風を送ることで延伸温度を制御できる。本明細書中、「延伸温度」（以下、「横延伸温度」とも言う）は、フィルム膜面温度によって特定する（本明細書中、横延伸以外の各延伸工程においても、延伸温度は、フィルム膜面温度によって特定する）。延伸温度が、Ｔｇ−４０℃〜Ｔｇ＋４０℃となるように制御して行うことが好ましい。すなわち、前記横延伸工程の横延伸温度はＴｇ−４０℃〜Ｔｇ＋４０℃が好ましく、より好ましくはＴｇ−２０℃〜Ｔｇ＋２０℃、さらに好ましくはＴｇ−１０℃〜Ｔｇ＋１０℃である。ここで、横延伸工程における横延伸温度とは、延伸開始点から延伸終了点までの間の平均温度を意味する。
横延伸工程の延伸時間は、１秒〜１０分が好ましく、より好ましくは２秒〜５分、さらに好ましくは５秒〜３分である。延伸温度および延伸時間を上記の範囲内に制御することにより、溶融挟圧工程で形成されるフィルム中に厚み方向の傾斜構造が緩和し難く、延伸後のフィルムの傾斜構造を大きく維持することができるとともに、本発明の好ましい範囲内のＲ［＋４０°］／Ｒ［−４０°］を形成することができる。前記横延伸工程の延伸温度はテンター内に所望の温度の風を送ることで制御できる。
また、好ましい横延伸倍率は１．０１〜４倍、より好ましく１．０３〜３．５倍、さらに好ましくは１．１〜３．０倍である。横延伸倍率は１．５１〜３．０倍であるのが特に好ましい。
【０１５４】
前記横延伸は、テンター内でクリップを幅方向に拡幅する通常の横延伸方法に従って実行してもよいし、また同様に、クリップで把持して拡幅する下記の延伸方法に従って、実行することもできる。
【０１５５】
（同時２軸延伸）
通常の横延伸方法と同様、横方向にクリップを拡幅するが、それと同時に縦方向に延伸、収縮する方法である。具体的には、実開昭５５−９３５２０号、特開昭６３−２４７０２１号、特開平６−２１０７２６号、特開平６−２７８２０４号、特開２０００−３３４８３２号、特開２００４−１０６４３４号、特開２００４−１９５７１２号、特開２００６−１４２５９５号、特開２００７−２１０３０６号、特開２００５−２２０８７号、特表２００６−５１７６０８号、特開２００７−２１０３０６号各公報に記載されていて、いずれの公報に記載の方法も参照することができる。
【０１５６】
（斜め延伸）
通常の横延伸方法と同様、横方向にクリップを拡幅するが、左右のクリップの搬送速度を変えることで斜め方向に延伸する方法である。これによりＭＤ方向から３０°〜１５０°、より好ましくは４０°〜１４０°、さらに好ましくは５０°〜１３０°に延伸することができ、具体的には、特開２００２−２２９４４号、特開２００２−８６５５４号、特開２００４−３２５５６１号、特開２００８−２３７７５号、特開２００８−１１０５７３号、特開２０００−９９１２号、特開２００３−３４２３８４号、特開２００４−２０７０１号、特開２００４−２５８５０８号、特開２００６−２２４６１８号、特開２００６−２５５８９２号、特開２００８−２２１８３４号、特開２００３−３４２３８４号、国際公開ＷＯ２００３/１０２６３９号各公報に記載されていて、いずれの公報に記載の
方法も参照することができる。
【０１５７】
このような延伸の前に予熱、延伸の後に熱固定を行うことで延伸後のＲｅ、Ｒｔｈ分布を小さくし、ボーイングに伴う配向角のばらつきを小さくできる。予熱、熱固定はどちらか一方であってもよいが、両方行うのがより好ましい。これらの予熱、熱固定はクリップで把持して行うのが好ましく、即ち延伸と連続して行うのが好ましい。
予熱は延伸温度より１℃〜５０℃程度高い温度で行うことができ、好ましく２℃〜４０℃以下、さらに好ましくは３℃以上３０℃以下高くすることが好ましい。好ましい予熱時間は１秒以上１０分以下であり、より好ましくは５秒以上４分以下、さらに好ましくは１０秒以上２分以下である。予熱の際、テンターの幅はほぼ一定に保つことが好ましい。ここで「ほぼ」とは未延伸フィルムの幅の±１０％を指す。
熱固定は延伸温度より１℃以上５０℃以下低い温度で行うことができ、より好ましく２℃以上４０℃以下、さらに好ましくは３℃以上３０℃以上低くすることが好ましい。さらに好ましくは延伸温度以下でかつＴｇ以下にするのが好ましい。好ましい予熱時間は１秒以上１０分以下であり、より好ましくは５秒以上４分以下、さらに好ましくは１０秒以上２分以下である。熱固定の際、テンターの幅はほぼ一定に保つことが好ましい。ここで「ほぼ」とは延伸終了後のテンター幅の０％（延伸後のテンター幅と同じ幅）〜−１０％（延伸後のテンター幅より１０％縮める＝縮幅）を指す。延伸幅以上に拡幅すると、フィルム中に残留歪が発生しやすくＲｅ、Ｒｔｈの経時変動を増大し易く好ましくない。
【０１５８】
このような予熱、熱固定により配向角やＲｅ、Ｒｔｈのバラツキを小さくできるのは次の理由による。
（ｉ）フィルムは幅方向に延伸され、直交方向（長手方向）に細くなろうとする（ネッキング現象）。このため横延伸前後のフィルムが引っ張られ応力が発生する。しかし幅方向両端はチャックで固定されており応力により変形を受け難く、幅方向の中央部は変形を受け易い。この結果、ネッキングによる応力は弓（ｂｏｗ）状に変形しボーイングが発生する。これにより面内のＲｅ、Ｒｔｈむらや配向軸の分布が発生する。
(ii)これを抑制するために、予熱側（延伸前）の温度を高くし、熱処理（延伸後）の温度を低くすると、ネックインはより弾性率の低い高温側（予熱）で発生し、熱処理（延伸後）では発生し難くなる。この結果、延伸後のボーイングを抑制できる。
【０１５９】
このような延伸によりさらに、Ｒｅ、Ｒｔｈの幅方向、長手方向のばらつきを、いずれも５％以下、より好ましくは４％以下、さらに好ましくは３％以下にできる。さらに配向角を９０°±５°以下または０°±５°以下とすることができ、より好ましくは９０°±３°以下または０°±３°以下、さらに好ましくは９０°±１°以下または０°±１°以下とすることができる。
高速延伸処理を行ってもよく、好ましくは２０ｍ/分以上、より好ましくは２５ｍ／分
以上、さらに好ましくは３０ｍ／分以上で延伸処理することができる。
【０１６０】
位相差層として利用可能なフィルムは、正の固有複屈折性を示す熱可塑性樹脂を含有する。熱可塑性樹脂は非晶性であるのが好ましい。種々の樹脂の固有複屈折については、ＭＳＤＳ、樹脂スペック表、高分子データベース等に記載があるので、それを参照することができる。また、いずれの書籍等にも記載されていない場合は、プリズムカップリング法に従って、測定することができる。また、本発明では、「非晶性樹脂」とは、該樹脂を製膜したフィルムについての熱分析測定を行った場合に、結晶融解ピークがないものをいう。上記性質を満足する限り、樹脂の種類については特に制限はない。熱可塑性樹脂の例には、環状オレフィン共重合体類、セルロースアシレート類、ポリエステル類、及びポリカーボネート類が含まれる。溶融押出し法を利用して作製する場合は、溶融押出し成形性が良好な材料を利用するのが好ましく、その観点では、環状オレフィン共重合体類、セルロースアシレート類を選択するのが好ましい。１種の当該樹脂を含有していてもよいし、互いに異なる２種以上の当該樹脂を含有していてもよい。中でも、セルロースアシレート類、及び付加重合によって得られた環状オレフィン樹脂が好ましい。
【０１６１】
前記環状オレフィン共重合体類の例には、ノルボルネン系化合物の重合により得られた樹脂が含まれる。開環重合及び付加重合のいずれの重合方法によって得られる樹脂であってもよい。
付加重合及びそれにより得られる樹脂としては、例えば、特許３５１７４７１号公報、特許３５５９３６０号公報、特許３８６７１７８号公報、特許３８７１７２１号公報、特許３９０７９０８号公報、特許３９４５５９８号公報、特表２００５−５２７６９６号公報、特開２００６−２８９９３号公報、特開２００６−１１３６１公報、国際公開ＷＯ第２００６−／００４３７６号公報、国際公開ＷＯ第２００６−／０３０７９７号公報パンフレットに記載されているものが挙げられる。中でも、特許３５１７４７１号公報に記載のものが特に好ましい。
開環重合及びそれにより得られる樹脂としては、国際公開ＷＯ９８第９８／−１４４９９号公報パンフレット、特許３０６０５３２号公報、特許３２２０４７８号公報、特許３２７３０４６号公報、特許３４０４０２７号公報、特許３４２８１７６号公報、特許３６８７２３１号公報、特許３８７３９３４号公報、特許３９１２１５９号公報に記載のものが挙げられる。中でも、国際公開ＷＯ第９８−／１４４９９号公報パンフレット、特許３０６０５３２号公報に記載のものが特に好ましい。
これらの環状オレフィンの中でも付加重合のもののほうがより好ましい。市販品を用いてもよく、特に押し出し成形時に発生するゲルを抑制しやすい、「ＴＯＰＡＳ  ＃６０１３」（Polyplastics社製）を用いることができる。
【０１６２】
前記セルロースアシレート類の例には、セルロース単位中の３個の水酸基の少なくとも一部がアシル基で置換されたいずれのセルロースアシレートも含まれる。当該アシル基（好ましくは炭素数３〜２２のアシル基）は、脂肪族アシル基及び芳香族アシル基のいずれであってもよい。中でも、脂肪族アシル基を有するセルロースアシレートが好ましく、炭素数３〜７の脂肪族アシル基を有するものがより好ましく、炭素数３〜６の脂肪族アシル基を有するものがさらに好ましく、炭素数は３〜５の脂肪族アシル基を有するものがよりさらに好ましい。これらのアシル基は複数種が１分子中に存在していてもよい。好ましいアシル基の例には、アセチル基、プロピオニル基、ブチリル基、ペンタノイル基、ヘキサノイル基などが含まれる。これらの中でも、さらに好ましいものは、アセチル基、プロピオニル基及びブチリル基から選択される１種又は２種以上を有するセルロースアシレートであり、よりさらに好ましいものは、アセチル基及びプロピオニル基の双方を有するセルロースアシレート（ＣＡＰ）である。ＣＡＰは、樹脂の合成が容易であること、押し出し成形の安定性が高いこと、の点で好ましい。
【０１６３】
溶融押出し法によりフィルムを作製する場合は、用いるセルロースアシレートは、以下の式（Ｓ−１）及び（Ｓ−２）を満足することが好ましい。以下の式を満足するセルロースアシレートは、融解温度が低く、融解性が改善されているので、溶融押出し製膜性に優れる。
式（Ｓ−１）  ２．５≦Ｘ＋Ｙ≦３．０
式（Ｓ−２）  １．２５≦Ｙ≦３．０
式中、Ｘはセルロースの水酸基に対するアセチル基の置換度を表し、Ｙはセルロースの水酸基に対するアシル基の置換度の総和を表す。本明細書でいう「置換度」とは、セルロースの２位、３位および６位のぞれぞれの水酸基の水素原子が置換されている割合の合計を意味する。２位、３位および６位の全ての水酸基の水素原子がアシル基で置換された場合は置換度が３となる。
さらに、下記式を満足するセルロースアシレートを用いるのがより好ましく、
２．６≦Ｘ＋Ｙ≦２．９５
２．０≦Ｙ≦２．９５
下記式を満足するセルロースアシレートを用いるのがさらに好ましい。
２．７≦Ｘ＋Ｙ≦２．９５      ２．３≦Ｙ≦２．９
【０１６４】
セルロースアシレート類の質量平均重合度及び数平均分子量については特に制限はない。一般的には、質量平均重合度が３５０〜８００程度、及び数平均分子量が７００００〜２３００００程度である。前記セルロースアシレート類は、アシル化剤として酸無水物や酸塩化物を用いて合成できる。工業的に最も一般的な合成方法では、綿花リンタや木材パルプなどから得たセルロースをアセチル基及び他のアシル基に対応する有機酸（酢酸、プロピオン酸、酪酸）又はそれらの酸無水物（無水酢酸、無水プロピオン酸、無水酪酸）を含む混合有機酸成分でエステル化してセルロースエステルを合成する。前記式（Ｓ−１）及び（Ｓ−２）を満足するセルロースアシレートの合成方法としては、発明協会公開技報（公技番号２００１−１７４５、２００１年３月１５日発行、発明協会）７〜１２頁の記載や、特開２００６−４５５００号公報、特開２００６−２４１４３３号公報、特開２００７−１３８１４１号公報、特開２００１−１８８１２８号公報、特開２００６−１４２８００号公報、特開２００７−９８９１７号公報記載の方法を参照することができる。
【０１６５】
前記ポリエステル類の例には、環状アセタール骨格を有するジオール単位であるポリエステル樹脂が挙げられ、特にジカルボン酸単位とジオール単位とを含みジオール単位中の１〜８０モル％が環状アセタール骨格を有するジオール単位であるポリエステル樹脂が、複屈折が小さく本発明で好ましく使用される。
【０１６６】
位相差層に利用されるポリマーフィルムは、上記熱可塑性樹脂以外の材料を含有していてもよいが、上記熱可塑性樹脂の１種又は２種以上を主成分（組成物中の全材料中、最も含有割合の高い材料を意味し、当該樹脂を２種以上含有する態様では、それらの合計の含有割合が、他の材料のそれぞれの含有割合より高いことを意味する）として含有しているのが好ましい。また、前記ポリマーフィルムを液晶ディスプレイに用いた場合の正面コントラスト比特性を高めるには、上記熱可塑性樹脂を１種のみ用いることがより好ましい。なお、この態様における「１種のみを用いる」とは、「主原料となるポリマー材料を１種のみ用いる」ことを意味し、下記の１種以上の添加剤が添加されていても、本態様から排除されるものではない。
【０１６７】
上記熱可塑性樹脂以外の材料としては、種々の添加剤が挙げられ、その例には、安定化剤、紫外線吸収剤、光安定化剤、可塑剤、微粒子、及び光学調整剤が含まれる。
安定化剤：
本発明の光学フィルムは、安定化剤の少なくとも一種を含有していてもよい。安定化剤は、前記熱可塑性樹脂を加熱溶融する前に又は加熱溶融時に添加することが好ましい。安定化剤は、フィルム構成材料の酸化防止、分解して発生した酸の捕捉、光または熱によるラジカル種基因の分解反応を抑制または禁止する等の作用がある。安定化剤は、解明されていない分解反応などを含む種々の分解反応によって、着色や分子量低下等の変質及び揮発成分の生成等が引き起こされるのを抑制するのに有用である。樹脂を製膜するための溶融温度においても安定化剤自身が分解せずに機能することが求められる。安定化剤の代表的な例には、フェノール系安定化剤、亜リン酸系安定化剤（フォスファイト系）、チオエーテル系安定化剤、アミン系安定化剤、エポキシ系安定化剤、ラクトン系安定化剤、アミン系安定化剤、金属不活性化剤（スズ系安定化剤）などが含まれる。これらは、特開平３−１９９２０１号公報、特開平５−１９０７０７３号公報、特開平５−１９４７８９号公報、特開平５−２７１４７１号公報、特開平６−１０７８５４号公報などに記載があり、本発明ではフェノール系や亜リン酸系安定化剤の少なくとも一方以上を用いることが好ましい。フェノール系安定化剤の中でも、特に分子量５００以上のフェノール系安定化剤を添加することが好ましい。好ましいフェノール系安定化剤としては、ヒンダードフェノール系安定化剤が挙げられる。
【０１６８】
これらの素材は、市販品として容易に入手可能であり、下記のメーカーから販売されている。チバ・スペシャルティ・ケミカルズ社から、Ｉｒｇａｎｏｘ  １０７６、Ｉｒｇａｎｏｘ  １０１０、Ｉｒｇａｎｏｘ  ３１１３、Ｉｒｇａｎｏｘ  ２４５、Ｉｒｇａｎｏｘ  １１３５、Ｉｒｇａｎｏｘ  １３３０、Ｉｒｇａｎｏｘ  ２５９、Ｉｒｇａｎｏｘ  ５６５、Ｉｒｇａｎｏｘ  １０３５、Ｉｒｇａｎｏｘ  １０９８、Ｉｒｇａｎｏｘ  １４２５ＷＬ、として入手することができる。また、旭電化工業株式会社から、アデカスタブ
ＡＯ−５０、アデカスタブ  ＡＯ−６０、アデカスタブ  ＡＯ−２０、アデカスタブ  ＡＯ−７０、アデカスタブ  ＡＯ−８０として入手できる。さらに、住友化学株式会社から、スミライザーＢＰ−７６、スミライザーＢＰ−１０１、スミライザーＧＡ−８０、として入手できる。また、シプロ化成株式会社からシーノックス３２６Ｍ、シーノックス３３６Ｂ、としても入手することが可能である。
【０１６９】
また、上記の亜リン酸系安定化剤としては、特開２００４−１８２９７９号公報の［００２３］〜［００３９］に記載の化合物をより好ましく用いることができる。亜リン酸エステル系安定化剤の具体例としては、特開昭５１−７０３１６号公報、特開平１０−３０６１７５号公報、特開昭５７−７８４３１号公報、特開昭５４−１５７１５９号公報、特開昭５５−１３７６５号公報に記載の化合物を挙げることができる。さらに、その他の安定化剤としては、発明協会公開技報（公技番号２００１−１７４５、２００１年３月１５日発行、発明協会）１７頁〜２２頁に詳細に記載されている素材を好ましく用いることができる。
【０１７０】
上記亜リン酸エステル系安定化剤は、高温での安定性を保つために高分子量であることが有用であり、分子量５００以上であり、より好ましくは分子量５５０以上であり、特には分子量６００以上が好ましい。さらに、少なくとも一置換基は芳香族性エステル基であることが好ましい。また、亜リン酸エステル系安定化剤は、トリエステルであることが好ましく、リン酸、モノエステルやジエステルの不純物の混入がないことが望ましい。これらの不純物が存在する場合は、その含有量が５質量％以下であることが好ましく、より好ましくは３質量％以下であり、特には２質量％以下である。これらは、特開２００４−１８２９７９号公報の［００２３］〜［００３９］に記載の化合物などを挙げることが、さらに特開昭５１−７０３１６号公報、特開平１０−３０６１７５号公報、特開昭５７−７８４３１号公報、特開昭５４−１５７１５９号公報、特開昭５５−１３７６５号公報に記載の化合物も挙げることができる。亜リン酸エステル系安定化剤の好ましい具体例として下記の化合物を挙げることができるが、本発明で用いることができる亜リン酸エステル系安定化剤はこれらに限定されるものではない。
【０１７１】
これらは、旭電化工業株式会社からアデカスタブ１１７８、同２１１２、同ＰＥＰ−８、同ＰＥＰ−２４Ｇ、ＰＥＰ−３６Ｇ、同ＨＰ−１０として、またクラリアント社からＳａｎｄｏｓｔａｂ  Ｐ−ＥＰＱとして市販されており、入手可能である。更に、フェノールと亜リン酸エステルを同一分子内に有する安定化剤も好ましく用いられる。これらの化合物については、さらに特開平１０−２７３４９４号公報に詳細に記載されており、その化合物例は、前記安定化剤の例に含まれるが、これらに限定されるものではない。代表的な市販品として、住友化学株式会社から、スミライザーＧＰがある。これらは、住友化学株式会社から、スミライザーＴＰＬ、同ＴＰＭ、同ＴＰＳ、同ＴＤＰとして市販されている。旭電化工業株式会社から、アデカスタブＡＯ−４１２Ｓとしても入手可能である。
【０１７２】
前記安定化剤は、それぞれ単独で又は２種以上を組み合わせて用いることができ、その配合量は本発明の目的を損なわない範囲で適宜選択される。好ましくは、熱可塑性樹脂の質量に対して、安定化剤の添加量は０．００１〜５質量％が好ましく、より好ましくは０．００５〜３質量％であり、さらに好ましくは０．０１〜０．８質量％である。
【０１７３】
紫外線吸収剤：
本発明の光学フィルムは、１種または２種以上の紫外線吸収剤を含有していてもよい。紫外線吸収剤は、劣化防止の観点から、波長３８０ｎｍ以下の紫外線の吸収能に優れ、かつ、透明性の観点から、波長４００ｎｍ以上の可視光の吸収が少ないものが好ましい。例えば、オキシベンゾフェノン系化合物、ベンゾトリアゾール系化合物、サリチル酸エステル系化合物、ベンゾフェノン系化合物、シアノアクリレート系化合物、ニッケル錯塩系化合物などが挙げられる。特に好ましい紫外線吸収剤は、ベンゾトリアゾール系化合物やベンゾフェノン系化合物である。中でも、ベンゾトリアゾール系化合物は、セルロース混合エステルに対する不要な着色が少ないことから好ましい。これらは、特開昭６０−２３５８５２号、特開平３−１９９２０１号、同５−１９０７０７３号、同５−１９４７８９号、同５−２７１４７１号、同６−１０７８５４号、同６−１１８２３３号、同６−１４８４３０号、同７−１１０５６号、同７−１１０５５号、同７−１１０５６号、同８−２９６１９号、同８−２３９５０９号、特開２０００−２０４１７３号の各公報に記載がある。
紫外線吸収剤の添加量は、熱可塑性樹脂の０．０１〜２質量％であることが好ましく、０．０１〜１．５質量％であることがさらに好ましい。
【０１７４】
光安定化剤：
本発明の光学フィルムは、１種または２種以上の光安定化剤を含有していてもよい。光安定化剤としては、ヒンダードアミン光安定化剤（ＨＡＬＳ）化合物が挙げられ、より具体的には、米国特許第４，６１９，９５６号明細書の第５〜１１欄及び米国特許第４，８３９，４０５号明細書の第３〜５欄に記載されているように、２，２，６，６−テトラアルキルピペリジン化合物、またはそれらの酸付加塩もしくはそれらと金属化合物との錯体が含まれる。これらは、旭電化からアデカスタブＬＡ−５７、同ＬＡ−５２、同ＬＡ−６７、同ＬＡ−６２、同ＬＡ−７７として、またチバ・スペシャリティーケミカルズ社からＴＩＮＵＶＩＮ  ７６５、同１４４として市販されている。
【０１７５】
これらのヒンダードアミン系光安定化剤は、それぞれ単独で、或いは２種以上を組み合わせて用いることができる。また、これらヒンダードアミン系光安定化剤は、勿論、可塑剤、安定化剤、紫外線吸収剤等の添加剤と併用してもよいし、これらの添加剤の分子構造の一部に導入されていてもよい。その配合量は、本発明の効果を損なわない範囲で決定され、一般的には、熱可塑性樹脂１００質量部に対して、０．０１〜２０質量部程度であり、好ましくは０．０２〜１５質量部程度、特に好ましくは０．０５〜１０質量部程度である。光安定化剤は、熱可塑性樹脂組成物の溶融物を調製するいずれの段階で添加してもよく、例えば、溶融物調製工程の最後に添加してもよい。
【０１７６】
可塑剤：
本発明の光学フィルムは、可塑剤を含有していてもよい。可塑剤の添加は、機械的性質向上、柔軟性を付与、耐吸水性付与、水分透過率低減等のフィルム改質の観点において好ましい。また、本発明の光学フィルムを溶融製膜法で製造する場合は、用いる熱可塑性樹脂のガラス転移温度よりも、可塑剤の添加によりフィルム構成材料の溶融温度を低下させることを目的として、または無添加の熱可塑性樹脂よりも同じ加熱温度において粘度を低下させることを目的として、添加されるであろう。本発明の光学フィルムには、例えばリン酸エステル誘導体、カルボン酸エステル誘導体から選択される可塑剤が好ましく用いられる。また、特開２００３−１２８５９号に記載の重量平均分子量が５００以上１００００以下であるエチレン性不飽和モノマーを重合して得られるポリマー、アクリル系ポリマー、芳香環を側鎖に有するアクリル系ポリマーまたはシクロヘキシル基を側鎖に有するアクリル系ポリマーなども好ましく用いられる。
【０１７７】
微粒子：
本発明の光学フィルムは、微粒子を含有していてもよい。微粒子としては、無機化合物の微粒子や有機化合物の微粒子が挙げられ、いずれでもよい。本発明における熱可塑性樹脂に含まれる微粒子の平均一次粒子サイズは、ヘイズを低く抑えるという観点から５ｎｍ〜３μｍであることが好ましく、５ｎｍ〜２．５μｍであることがより好ましく、１０ｎｍ〜２．０μｍであることが更に好ましい。ここで、微粒子の平均一次粒子サイズは、熱可塑性樹脂を透過型電子顕微鏡（倍率５０万〜１００万倍）で観察し、粒子１００個の一次粒子サイズの平均値を求めることにより決定する。微粒子の添加量は、熱可塑性樹脂に対して０．００５〜１．０質量％であることが好ましく、より好ましくは０．０１〜０．８質量％であり、さらに好ましくは０．０２〜０．４質量％である。
【０１７８】
光学調整剤：
本発明の光学フィルムは、光学調整剤を含有していてもよい。光学調整剤としてはレターデーション調整剤を挙げることができ、例えば、特開２００１−１６６１４４号、特開２００３−３４４６５５号、特開２００３−２４８１１７号、特開２００３−６６２３０号各公報記載のものを使用することができる。光学調整剤を添加することによって、面内のレターデーション（Ｒｅ）、厚み方向のレターデーション（Ｒｔｈ）を制御することができる。好ましい添加量は０〜１０質量％であり、より好ましくは０〜８質量％、さらに好ましくは０〜６質量％である。
【０１７９】
２．  偏光子
フロント側及びリア側に配置される偏光子については特に制限はない。通常用いられている直線偏光膜を利用することができる。直線偏光膜は、Ｏｐｔｉｖａ  Ｉｎｃ．に代表される塗布型偏光膜、もしくはバインダーと、ヨウ素又は二色性色素からなる偏光膜が好ましい。直線偏光膜におけるヨウ素及び二色性色素は、バインダー中で配向することで偏光性能を発現する。ヨウ素及び二色性色素は、バインダー分子に沿って配向するか、もしくは二色性色素が液晶のような自己組織化により一方向に配向することが好ましい。現在、市販の偏光子は、延伸したポリマーを、浴槽中のヨウ素もしくは二色性色素の溶液に浸漬し、バインダー中にヨウ素、もしくは二色性色素をバインダー中に浸透させることで作製されるのが一般的である。
【０１８０】
３．  保護フィルム
フロント側偏光子及びリア側偏光子のそれぞれの両面には、保護フィルムが貼合されているのが好ましい。但し、液晶セル側に配置される保護フィルムは、それぞれリア側位相差領域及びフロント側位相差領域の一部を構成するものとし、前者については、上記式（Ｉ）又は（II）、及び（IV）を満足することが要求される。後者についても、フロント側位相差領域の一部を構成し、態様によっては、視野角ＣＲの改善に寄与する光学特性を単独でまたは他の層とともに示すことが要求される。
【０１８１】
フロント側偏光子及びリア側偏光子の外側に配置される保護フィルムについては、特に制限はない。種々のポリマーフィルムを使用することができる。上記フロント側位相差領域を構成可能なポリマーフィルムの例と同様である。例えば、セルロースアシレート類（例、セルロースアセテート、セルロースプロピオネート、セルロースブチレート等のフィルム）、ポリオレフィン（例、ノルボルネン系ポリマー、ポリプロピレン）、ポリ（メタ）アクリル酸エステル（例、ポリメチルメタクリレート）、ポリカーボネート、ポリエステル、又はポリスルホンを主成分とするフィルム等が挙げられるがこれらに限定されるものではない。市販のポリマーフィルム（セルロースアシレート類では、「フジタック  ＴＤ８０ＵＬ」（富士フイルム社製）、ノルボルネン系ポリマーでは、アートン（ＪＳＲ製）、ゼオノア（日本ゼオン製）など）も使用することができる。
【実施例】
【０１８２】
以下に実施例に基づき本発明をさらに詳細に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【０１８３】
１．ＴＮ型液晶表示装置の作製と評価
（１）  ＴＮ型の液晶セル１及び２の準備
図１及び図２に示す構成と同様のＣＯＡ構成のＴＮ型の液晶セル１、及び図３に示す構成と同様の非ＣＯＡ構成のＴＮ型の液晶セル２を作製した。液晶セル１と２は、カラーフィルタの位置が異なる以外は同様の方法で作製された液晶セルである。
なお、カラーフィルタは、着色感光性組成物に特開２００９−１４４１２６号公報中に記載の実施例１７、１８及び１９に記載の通り調製した組成物、並びに有機系現像液ＣＤ２０００（富士フイルムエレクトロマテリアルズ社製）を用いて作製した。液晶層には、誘電異方性が正で、屈折率異方性Δｎ＝０．０８５４（５８９ｎｍ、２０°Ｃ）、Δε＝＋８．５程度の液晶（例えばメルク社製のＭＬＣ−９１００）を使用した。また、上下基板の内面にはラビング処理が施され、電圧無印加時に、液晶層は、上下基板間でツイスト角９０°でねじれ配向した。作製した液晶セル１および２のΔｎｄ（５５０）は４００ｎｍであった。
【０１８４】
リア側偏光板（図１中、ＰＬ１）として、偏光膜、及びその一方の表面に、光学補償フィルムを有する偏光板を用い、当該光学補償フィルム（図１中、リア側位相差領域２０）を液晶セル側にして配置した。当該光学補償フィルムは、下記表に示す材料からなり、下記表に示す光学特性を示すポリマーフィルムからなる光学補償フィルム、若しくは、下記表に示す光学特性を示すポリマーフィルムの上に、硬化性ディスコティック液晶組成物からなり、下記表に示す光学特性を示す位相差層を形成した光学補償フィルムである。該ポリマーフィルムを、リア側位相差領域の第１の位相差層として、及び硬化性ディスコティック液晶組成物からなる位相差層、又は前記溶融押し出しにより形成した熱可塑性樹脂組成物からなる溶融傾斜位相差フィルムを、リア側位相差領域の第２の位相差層として配置した。なお、第２の位相差層中において、ディスコティック液晶分子がハイブリッド配向状態に固定されていること及び、前記溶融形成熱可塑性フィルムの主軸が傾斜していることを、光学特性の測定から確認した。また、第１の位相差層として利用したポリマーフィルムの光学特性は、ポリマーフィルムの材料、延伸条件、添加剤等を選択することで調整し、第２の位相差層の光学特性は、膜厚等により調整した。また、第１の位相差層として用いたポリマーフィルムに、面内遅相軸がある場合は、該面内遅相軸を、リア側偏光子（図１中、２４）の吸収軸に直交もしくは平行とした。なお、偏光膜の他方の表面には、市販のセルロースアシレート系フィルム、商品名  「フジタック  ＴＤ８０ＵＬ」（富士フイルム社製）を貼合した。
【０１８５】
フロント側偏光板（図１中、ＰＬ２）として、偏光膜、及びその一方の表面に、光学補償フィルムを有する偏光板を用い、当該光学補償フィルム（図１中、フロント側位相差領域２２）を液晶セル側にして配置した。当該光学補償フィルムは、下記表に示す材料からなり、下記表に示す光学特性を示すポリマーフィルムからなる光学補償フィルム、若しくは、下記表に示す光学特性を示すポリマーフィルムの上に、硬化性ディスコティック液晶組成物からなり、下記表に示す光学特性を示す位相差層を形成した光学補償フィルムである。該ポリマーフィルムを、フロント側位相差領域の第３の位相差層として、及び硬化性ディスコティック液晶組成物からなる位相差層、又は前記溶融押し出しにより形成した熱可塑性樹脂組成物からなる溶融傾斜位相差フィルムを、フロント側位相差領域の第４の位相差層として配置した。なお、第４の位相差層中において、ディスコティック液晶分子がハイブリッド配向状態に固定されていること及び、前記溶融形成熱可塑性フィルムの主軸が傾斜していることを、光学特性の測定から確認した。また、第３の位相差層として利用したポリマーフィルムの光学特性は、ポリマーフィルムの材料、延伸条件、添加剤等を選択することで調整し、第４の位相差層の光学特性は、膜厚等により調整した。また、第３の位相差層として用いたポリマーフィルムに、面内遅相軸がある場合は、該面内遅相軸を、フロント側偏光子（図１中、２６）の吸収軸に直交もしくは平行とした。なお、偏光膜の他方の表面には、市販のセルロースアシレート系フィルム、商品名  「フジタック  ＴＤ８０ＵＬ」（富士フイルム社製）を貼合した。
【０１８６】
また、フロント側偏光子およびリア側偏光子を、液晶セルと貼り合わせる際には、液晶セルのフロント側およびリア側基板ラビング方向が、リア側位相差領域の第１の位相差層として用いたポリマーフィルムの面内遅相軸と略平行または略直交になるようにした。また、フロント側位相差領域の第３の位相差層として用いたポリマーフィルムに面内遅相軸がある場合も同様とした。フロント側偏光子およびリア側偏光子の吸収軸は液晶セル配向方向（フロント側基板、又はリア側基板のラビング方向）と略平行で、且つフロント側偏光子およびリア側偏光子の吸収軸の交差角は概略９０°の直交ニコルとした。
【０１８７】
（２）  ＴＮ型の液晶表示装置の評価
作製した各液晶表示装置について、以下の評価を行った。
（２−１）正面コントラスト比
測定器（ＢＭ５Ａ、ＴＯＰＣＯＮ社製）を用いて、暗室において、パネル法線方向の黒表示および白表示の輝度値を測定し、正面コントラスト（白輝度／黒輝度）を算出した。
このとき、測定器とパネル間の距離は７００ｍｍに設定した。
続いて、正面コントラスト比を、基準形態での正面コントラスト比を基に、次の式で算出した。
正面コントラスト比＝実施形態での正面コントラスト／基準形態での正面コントラスト
なお、各形態における基準形態は、下表に示す。
（２−２）コントラスト視野角特性
測定器（ＢＭ５Ａ、ＴＯＰＣＯＮ社製）を用いて、暗室において、黒表示および白表示の輝度値を測定し、コントラスト（白輝度／黒輝度）を算出した。上下左右方向における各液晶表示装置のコントラストが１０を超える視野角を基準として、各液晶表示装置の同視野角をそれぞれ規格化して評価した。
「◎」は。上下左右の視野角（ＣＲ＞１０）の合計が２４０°以上、
「○」は、上下左右の視野角（ＣＲ＞１０）の合計が１８０°以上、２４０°未満、
「×」は、上下左右の視野角（ＣＲ＞１０）の合計が１８０°未満、
を意味する。
下記表に結果を示す。
なお、下記表中、「ＴＡＣ」は、トリアセチルセルロースを意味するが、アセチル基の一部が、プロピオニル基、ブチリル基、ペンタノイル基、又はヘキサノイル基に置換されているセルロースアシレート類を用いることもできる。また、セルロースの一単位中の３つの水酸基の全ての水素原子がアセチル基等のアシル基で置換されたものの他、所定の割合で、水素原子が残留するセルロースアシレート類を用いることもできる。
また、下記表中、「ノルボルネン」は、環状オレフィン共重合体を意味し、Polyplastics社製の「ＴＯＰＡＳ＃６０１３」のペレットを用いたことを意味する。
また、下記表中、「ＤＬＣ」は、硬化性ディスコティック液晶組成物からなる位相差層を意味し、「溶融傾斜」は、溶融押し出しにより形成した熱可塑性樹脂組成物からなる位相差フィルムを意味する。
これらの意味は、下記のいずれの表においても同様である。
【０１８８】
【表３】
0005632605.tif 000019
【０１８９】
【表４】
0005632605.tif 000020
【０１９０】
上記結果から、上記式（Ｉ）を満足する位相差フィルムをリア側偏光子とＣＯＡ構造の液晶セルとの間に配置した第１の態様の実施例１〜４、１１及び１２のＴＮ型液晶表示装置はいずれも、非ＣＯＡ構造の液晶セルを用いた以外は同一の構成の比較例のＴＮ型液晶表示装置（比較例３、６〜８、１７及び１８）と比較して、正面ＣＲが高いことが理解できる。
同様に、上記式（II）を満足する位相差フィルムと、上記式(III)を満足する位相差層（ＤＬＣ組成物からなる層又は溶融傾斜法により作製した位相差フィルム）とをリア側偏光子とＣＯＡ構造の液晶セルとの間に配置した第２の態様の実施例５〜１０、１３及び１４のＴＮ型液晶表示装置はいずれも、非ＣＯＡ構造の液晶セルを用いた以外は同様の構成の比較例のＴＮ型液晶表示装置（比較例１１、１４〜１６、１９及び２０）と比較して、正面ＣＲが高いことが理解できる。
【０１９１】
さらに、比較例１及び２と、比較例４及び５とを参照すると、これらは液晶セルがＣＯＡ構造又は非ＣＯＡ構造の違いがある以外は同一の構成のＴＮ型液晶表示装置であり、例えば実施例１と比較例３との関係と同様である。しかし、比較例１及び２では、リア側位相差領域のＲｔｈ（５５０）が式（Ｉ）を満足していないため、正面ＣＲが比較例４及び５と比較してむしろ低下している。
同様に、比較例９及び１０と、比較例１２及び１３とを参照すると、これらは液晶セルがＣＯＡ構造又は非ＣＯＡ構造の違いがある以外は同一の構成のＴＮ型液晶表示装置であり、例えば実施例５と比較例１１との関係と同様である。しかし、比較例９及び１０では、リア側位相差領域のＲｔｈ（５５０）が式（II）を満足していないため、正面ＣＲが比較例１２及び１３と比較してむしろ低下している。
このことから、本発明の効果は、ＣＯＡ構造を採用するとともに、第１の態様では、リア側位相差領域が、前記式（Ｉ）を満足することによってはじめて得られること；並び第２の態様では、リア側位相差領域が前記式(II)を満足する第１の位相差層と、前記式(III)を満足する第２の位相差層とからなることによってはじめて得られること；は明らかである。
【０１９２】
２．ＥＣＢ型液晶表示装置の作製と評価
（２）  ＥＣＢ型の液晶セル３及び４の準備
図１及び図２に示す構成と同様のＣＯＡ構成のＥＣＢ型の液晶セル３、及び図３に示す構成と同様の非ＣＯＡ構成のＥＣＢ型の液晶セル４を作製した。液晶セル３と４は、カラーフィルタの位置が異なる以外は同様の方法で作製された液晶セルである。なお、液晶セルのセルギャップは３．５μｍとした。液晶層には、誘電異方性が正で、屈折率異方性Δｎ＝０．０８５４（５８９ｎｍ、２０°Ｃ）、Δε＝＋８．５程度の液晶（例えばメルク社製のＭＬＣ−９１００）を使用した。また、上下基板の内面にはラビング処理が施され、電圧無印加時に、液晶層は、上下基板間でねじれのない、交差角０°で配向した。作製した液晶セル３および４のΔｎｄ（５５０）は３００ｎｍであった。
【０１９３】
リア側偏光板（図１中、ＰＬ１）として、偏光膜、及びその一方の表面に、光学補償フィルムを有する偏光板を用い、当該光学補償フィルム（図１中、リア側位相差領域２０）を液晶セル側にして配置した。当該光学補償フィルムは、下記表に示す材料からなり、下記表に示す光学特性を示すポリマーフィルムからなる光学補償フィルム、若しくは、下記表に示す光学特性を示すポリマーフィルムの上に、硬化性ディスコティック液晶組成物からなり、下記表に示す光学特性を示す位相差層を形成した光学補償フィルムである。該ポリマーフィルムを、リア側位相差領域の第１の位相差層として、及び硬化性ディスコティック液晶組成物からなる位相差層及び、前記溶融押し出しにより形成した熱可塑性樹脂組成物からなる溶融傾斜位相差フィルムを、リア側位相差領域の第２の位相差層として配置した。なお、第２の位相差層中において、ディスコティック液晶分子がハイブリッド配向状態に固定されていること及び、前記溶融形成熱可塑性フィルムの主軸が傾斜していることを、光学特性の測定から確認した。また、第１の位相差層として利用したポリマーフィルムの光学特性は、ポリマーフィルムの材料、延伸条件、添加剤等を選択することで調整し、第２の位相差層の光学特性は、膜厚等により調整した。また、第１の位相差層として用いたポリマーフィルムに、面内遅相軸がある場合は、該面内遅相軸を、リア側偏光子（図１中、２４）の吸収軸に直交もしくは平行とした。なお、偏光膜の他方の表面には、市販のセルロースアシレート系フィルム、商品名  「フジタック  ＴＤ８０ＵＬ」（富士フイルム社製）を貼合した。
【０１９４】
フロント側偏光板（図１中、ＰＬ２）として、偏光膜、及びその一方の表面に、光学補償フィルムを有する偏光板を用い、当該光学補償フィルム（図１中、フロント側位相差領域２２）を液晶セル側にして配置した。当該光学補償フィルムは、下記表に示す材料からなり、下記表に示す光学特性を示すポリマーフィルムからなる光学補償フィルム、若しくは、下記表に示す光学特性を示すポリマーフィルムの上に、硬化性ディスコティック液晶組成物からなり、下記表に示す光学特性を示す位相差層を形成した光学補償フィルムである。該ポリマーフィルムを、フロント側位相差領域の第３の位相差層として、及び硬化性ディスコティック液晶組成物からなる位相差層及び、前記溶融押し出しにより形成した熱可塑性樹脂組成物からなる溶融傾斜位相差フィルムを、フロント側位相差領域の第４の位相差層として配置した。なお、第４の位相差層中において、ディスコティック液晶分子がハイブリッド配向状態に固定されていること及び、前記溶融形成熱可塑性フィルムの主軸が傾斜していることを、光学特性の測定から確認した。また、第３の位相差層として利用したポリマーフィルムの光学特性は、ポリマーフィルムの材料、延伸条件、添加剤等を選択することで調整し、第４の位相差層の光学特性は、膜厚等により調整した。また、第３の位相差層として用いたポリマーフィルムに、面内遅相軸がある場合は、該面内遅相軸を、フロント側偏光子（図１中、２６）の吸収軸に直交もしくは平行とした。なお、偏光膜の他方の表面には、市販のセルロースアシレート系フィルム、商品名  「フジタック  ＴＤ８０ＵＬ」（富士フイルム社製）を貼合した。
【０１９５】
また、フロント側偏光子およびリア側偏光子を、液晶セルと貼り合わせる際には、液晶セルのフロント側およびリア側基板ラビング方向が、リア側位相差領域の第１の位相差層として用いたポリマーフィルムの面内遅相軸と略４５°で交差するようにした。また、フロント側位相差領域の第３の位相差層として用いたポリマーフィルムに面内遅相軸がある場合も同様とした。フロント側偏光子およびリア側偏光子の吸収軸は液晶セル配向方向（フロント側基板、又はリア側基板のラビング方向）と略４５°で交差し、且つフロント側偏光子およびリア側偏光子の吸収軸の交差角は概略９０°の直交ニコルとした。
【０１９６】
（２）  ＥＣＢ型の液晶表示装置の評価
ＴＮモード液晶表示装置と同様にして、正面コントラスト比およびコントラスト視野角特性を評価した。下記表に結果を示す。なお、下記表中の「ＴＡＣ」及び「ノルボルネン」の意味については、上述のとおりである。
【０１９７】
【表５】
0005632605.tif 000021
【０１９８】
上記結果から、上記式（Ｉ）を満足する位相差フィルムをリア側偏光子とＣＯＡ構造の液晶セルとの間に配置した第１の態様の実施例２０及び２１のＥＣＢ型液晶表示装置はいずれも、非ＣＯＡ構造の液晶セルを用いた以外は同一の構成の比較例のＥＣＢ型液晶表示装置（比較例２８及び２９）と比較して、正面ＣＲが高いことが理解できる。
同様に、上記式（II）を満足する位相差フィルムと、上記式(III)を満足する位相差層（ＤＬＣ組成物からなる層又は溶融傾斜法により作製した位相差フィルム）とをリア側偏光子とＣＯＡ構造の液晶セルとの間に配置した第２の態様の実施例１５〜１９、２２及び２３のＥＣＢ型液晶表示装置はいずれも、非ＣＯＡ構造の液晶セルを用いた以外は同様の構成の比較例のＥＣＢ型液晶表示装置（比較例２３、２６、２７、３０及び３１）と比較して、正面ＣＲが高いことが理解できる。
【０１９９】
さらに、比較例２１及び２２と、比較例２４及び２５とを参照すると、これらは液晶セルがＣＯＡ構造又は非ＣＯＡ構造の違いがある以外は同一の構成のＥＣＢ型液晶表示装置であり、例えば実施例１５と比較例２３との関係と同様である。しかし、比較例２１及び２２では、リア側位相差領域のＲｔｈ（５５０）が式（II）を満足していないため、正面ＣＲが比較例２４及び２５と比較してむしろ低下している。
このことから、本発明の効果は、ＣＯＡ構造を採用するとともに、第１の態様では、リア側位相差領域が、前記式（Ｉ）を満足することによってはじめて得られること；並び第２の態様では、リア側位相差領域が前記式(II)を満足する第１の位相差層と、前記式(III)を満足する第２の位相差層とからなることによってはじめて得られること；は明らかである。
【０２００】
３．ＯＣＢ型液晶表示装置の作製と評価
（１）  ＯＣＢ型の液晶セル５及び６の準備
図１及び図２に示す構成と同様のＣＯＡ構成のＯＣＢ型の液晶セル５、及び図３に示す構成と同様の非ＣＯＡ構成のＯＣＢ型の液晶セル６を作製した。液晶セル５と６は、カラーフィルタの位置が異なる以外は同様の方法で作製された液晶セルである。
なお、カラーフィルタは、着色感光性組成物に特開２００９−１４４１２６号公報中に記載の実施例１７、１８及び１９に記載の通り調製した組成物、並びに有機系現像液ＣＤ２０００（富士フイルムエレクトロマテリアルズ社製）を用いて作製した。液晶セルのセルギャップは６．８μｍとし、液晶層には、誘電異方性が正で、屈折率異方性Δｎ＝０．１３９６（５８９ｎｍ、２０°Ｃ）の液晶（例えばメルク社製のＺＬＩ１１３２）を使用して、ベンド配向の液晶セルを作製した。作製した液晶セル５および６のΔｎｄ（５５０）は９５０ｎｍであった。
【０２０１】
リア側偏光板（図１中、ＰＬ１）として、偏光膜、及びその一方の表面に、光学補償フィルムを有する偏光板を用い、当該光学補償フィルム（図１中、リア側位相差領域２０）を液晶セル側にして配置した。当該光学補償フィルムは、下記表に示す材料からなり、下記表に示す光学特性を示すポリマーフィルムの上に、硬化性ディスコティック液晶組成物からなり、下記表に示す光学特性を示す位相差層を形成した光学補償フィルムである。該ポリマーフィルムを、リア側位相差領域の第１の位相差層として、及び硬化性ディスコティック液晶組成物からなる位相差層を、リア側位相差領域の第２の位相差層として配置した。なお、第２の位相差層中において、ディスコティック液晶分子がハイブリッド配向状態に固定されていることを、光学特性の測定から確認した。また、第１の位相差層として利用したポリマーフィルムの光学特性は、ポリマーフィルムの材料、延伸条件、添加剤等を選択することで調整し、第２の位相差層の光学特性は、膜厚等により調整した。また、第１の位相差層として用いたポリマーフィルムに、面内遅相軸がある場合は、該面内遅相軸を、リア側偏光子（図１中、２４）の吸収軸に直交もしくは平行とした。なお、偏光膜の他方の表面には、市販のセルロースアシレート系フィルム、商品名  「フジタック  ＴＤ８０ＵＬ」（富士フイルム社製）を貼合した。
【０２０２】
フロント側偏光板（図１中、ＰＬ２）として、偏光膜、及びその一方の表面に、光学補償フィルムを有する偏光板を用い、当該光学補償フィルム（図１中、フロント側位相差領域２２）を液晶セル側にして配置した。当該光学補償フィルムは、下記表に示す材料からなり、下記表に示す光学特性を示すポリマーフィルムからなる光学補償フィルムである。該ポリマーフィルムを、フロント側位相差領域の第３の位相差層として配置した。第３の位相差層として利用したポリマーフィルムの光学特性は、ポリマーフィルムの材料、延伸条件、添加剤等を選択することで調整した。また、第３の位相差層として用いたポリマーフィルムに、面内遅相軸がある場合は、該面内遅相軸を、フロント側偏光子（図１中、２６）の吸収軸に直交もしくは平行とした。なお、偏光膜の他方の表面には、市販のセルロースアシレート系フィルム、商品名  「フジタック  ＴＤ８０ＵＬ」（富士フイルム社製）を貼合した。
【０２０３】
また、フロント側偏光子およびリア側偏光子を、液晶セルと貼り合わせる際には、液晶セルのフロント側およびリア側基板ラビング方向が、リア側位相差領域の第１の位相差層として用いたポリマーフィルムの面内遅相軸と略４５°で交差するようにした。また、フロント側位相差領域の第３の位相差層として用いたポリマーフィルムに面内遅相軸がある場合も同様とした。フロント側偏光子およびリア側偏光子の吸収軸は液晶セル配向方向（フロント側基板、又はリア側基板のラビング方向）と略４５°で交差し、且つフロント側偏光子およびリア側偏光子の吸収軸の交差角は概略９０°の直交ニコルとした。
【０２０４】
（２）  ＯＣＢ型の液晶表示装置の評価
ＴＮモード液晶表示装置と同様にして、正面コントラスト比およびコントラスト視野角特性を評価した。下記表に結果を示す。なお、下記表中の「ＴＡＣ」及び「ノルボルネン」の意味については、上述のとおりである。
【０２０５】
【表６】
0005632605.tif 000022
【０２０６】
上記結果から、上記式（II）を満足する位相差フィルムと、上記式(III)を満足する位相差層（ＤＬＣ組成物からなる層）とをリア側偏光子とＣＯＡ構造の液晶セルとの間に配置した本発明の実施例２４のＯＣＢ型液晶表示装置は、非ＣＯＡ構造の液晶セルを用いた以外は同様の構成の比較例のＯＣＢ型液晶表示装置（比較例３２）と比較して、正面ＣＲが高いことが理解できる。
【符号の説明】
【０２０７】
１０  液晶層
１２  カラーフィルタ層
１４  アレイ部材
１６  リア側基板
１８  フロント側基板
２０  リア側位相差領域
２２  フロント側位相差領域
２４  リア側偏光子
２６  フロント側偏光子
２８  バックライトユニット
ＬＣ  ＣＯＡ構造の液晶セル
ＰＬ１  リア側偏光板
ＰＬ２  フロント側偏光板
【図１】
0005632605.tif 000023
【図２】
0005632605.tif 000024
【図３】
0005632605.tif 000025
【図４】
0005632605.tif 000026